(57)【特許請求の範囲】
【請求項１】
少なくとも、着色剤、有機溶剤、炭素数１０以上２０以下の直鎖飽和脂肪酸でジエステル化したテトラグリセリンからなるポリグリセリン脂肪酸エステルを含有し、前記着色剤が、キサンテン系染料、トリアリールメタン系染料、インドリノン系染料、ニグロシン系染料、フタロシアニン系染料、アゾ系染料、ジアリールメタン系染料から少なくとも１つ以上含有することを特徴とする油性マーキングペン用インキ組成物。
【請求項２】
油性マーキングペン用インキ組成物に、０．１０重量％以上１５．００重量％以下の水を含有することを特徴とする請求項１に記載の油性マーキングペン用インキ組成物。
【請求項３】
ロジン樹脂、ケトン樹脂、マレイン酸樹脂、フェノール樹脂のうち少なくとも１つ以上含有することを特徴とする請求項１又は２に記載の油性マーキングペン用インキ組成物。
【請求項４】
上記炭素数１０以上２０以下の直鎖飽和脂肪酸でジエステル化したテトラグリセリンからなるポリグリセリン脂肪酸エステルの含有量が、０．１０重量％以上５．００重量％以下であることを特徴とする請求項１ないし３の何れか１項に記載の油性マーキングペン用インキ組成物。
【請求項５】
上記有機溶剤の主溶剤がエタノールであることを特徴とする請求項１ないし４の何れか１項に記載の油性マーキングペン用インキ組成物。
【請求項６】
５℃における粘度が２０ｍＰａ・ｓ未満であることを特徴とする請求項１ないし５の何れか１項に記載の油性マーキングペン用インキ組成物。
【請求項７】
更に炭素数１０以上２０以下の脂肪酸でモノエステル化したテトラグリセリンからなるポリグリセリン脂肪酸エステル、炭素数１０以上２０以下の脂肪酸でトリエステル化したテトラグリセリンからなるポリグリセリン脂肪酸エステル、炭素数１０以上２０以下の脂肪酸でテトラエステル化したテトラグリセリンからなるポリグリセリン脂肪酸エステル、炭素数１０以上２０以下の脂肪酸でペンタエステル化したテトラグリセリンからなるポリグリセリン脂肪酸エステルから少なくとも１つ以上選ばれる化合物を含有し、炭素数１０以上２０以下の直鎖飽和脂肪酸でジエステル化したテトラグリセリンからなるポリグリセリン脂肪酸エステルとの配合比が、重量比で炭素数１０以上２０以下の直鎖飽和脂肪酸でジエステル化したテトラグリセリンからなるポリグリセリン脂肪酸エステル１に対し、炭素数１０以上２０以下の脂肪酸でモノエステル化したテトラグリセリンからなるポリグリセリン脂肪酸エステル、炭素数１０以上２０以下の脂肪酸でトリエステル化したテトラグリセリンからなるポリグリセリン脂肪酸エステル、炭素数１０以上２０以下の脂肪酸でテトラエステル化したテトラグリセリンからなるポリグリセリン脂肪酸エステル、炭素数１０以上２０以下の脂肪酸でペンタエステル化したテトラグリセリンからなるポリグリセリン脂肪酸エステルから少なくとも１つ以上選ばれる化合物が０．０１以上１．５以下であることを特徴とする請求項１ないし６の何れか１項に記載の油性マーキングペン用インキ組成物。
【請求項８】
更に炭素数１０以上２０以下の分岐脂肪酸でジエステル化したテトラグリセリンからなるポリグリセリン脂肪酸エステル、炭素数１０以上２０以下の不飽和脂肪酸でジエステル化したテトラグリセリンからなるポリグリセリン脂肪酸エステルから少なくとも１つ以上選ばれる化合物を含有し、炭素数１０以上２０以下の直鎖飽和脂肪酸でジエステル化したテトラグリセリンからなるポリグリセリン脂肪酸エステルとの配合比が、重量比で炭素数１０以上２０以下の直鎖飽和脂肪酸でジエステル化したテトラグリセリンからなるポリグリセリン脂肪酸エステル１に対し、炭素数１０以上２０以下の分岐脂肪酸でジエステル化したテトラグリセリンからなるポリグリセリン脂肪酸エステル、炭素数１０以上２０以下の不飽和脂肪酸でジエステル化したテトラグリセリンからなるポリグリセリン脂肪酸エステルから少なくとも１つ以上選ばれる化合物が０．０１以上１．５以下であることを特徴とする請求項１項ないし７の何れか１項に記載の油性マーキングペン用インキ組成物。
【発明の詳細な説明】
【技術分野】
【０００１】
本発明は油性マーキングペン用インキに関し、低温環境下での筆記カスレを防止し、かつ、ペン先乾燥防止性に優れた油性マーキングペン用インキ組成物に関するものである。さらに詳細としては、冬期や寒冷地を想定した低温環境下でも筆記カスレがなく、かつ、長時間ペン先を外部に露出させておいてもペン先が乾燥しにくく良好な筆跡が得られるマーキングペン用インキ組成物に関するものである。
【背景技術】
【０００２】
従来より、油性マーキングペン用インキには、ポリグリセリン脂肪酸エステルがペン先乾燥防止剤として広く使用されてきた。これは、ポリグリセリン脂肪酸エステルを含むインキがペン先で乾燥する際、ポリグリセリン脂肪酸エステルが析出して造膜し、ペン先からの溶剤蒸発を防ぐ効果があるためである（特許文献１、２）。ポリグリセリン脂肪酸エステルの他にも、アルキルアミド、アミノ酸誘導体などもペン先乾燥防止剤として利用されてきた（特許文献３）。
【先行技術文献】
【特許文献】
【０００３】
【特許文献１】特開２００２−５３７８５号公報
【特許文献２】特開２００４−３３０４５６号公報
【特許文献３】特開平５−２９５２９２号公報
【発明の概要】
【発明が解決しようとする課題】
【０００４】
しかし、特許文献１、２に記載のポリグリセリン脂肪酸エステルを添加したマーキングペン用インキは、低温環境下でインキ中のポリグリセリン脂肪酸エステルが析出して油性マーキングペンのペン先のインキ流路を塞ぎ、さらにはインキ粘度も高くなることで、インキ追従不良に起因する筆記カスレが生じる問題を有している。特許文献３に記載のインキは、低温環境下での析出による筆記カスレは生じないが、ペン先乾燥防止性能がポリグリセリン脂肪酸エステル類に比べ不十分である。
【０００５】
最近ではメモ書きなどにも使えるペン先が細く、ペン先がより乾燥しやすいマーキングペンが発売されていることもあり、低温安定性に優れ、従来よりも更にペン先乾燥防止性の向上したマーキングペン用インキが望まれている。
この点からも従来のポリグリセリン脂肪酸エステルを添加したマーキングペン用インキ組成物のペン先乾燥防止性はなお不十分である。
【０００６】
本発明の目的は、低温環境下でも筆記カスレが生じず、かつ、ペン先乾燥防止性を有する油性マーキングペン用インキ組成物を提供することである。
【課題を解決するための手段】
【０００７】
本発明は、上記課題を解決するために、
１．少なくとも、着色剤、有機溶剤、炭素数１０以上２０以下の直鎖飽和脂肪酸でジエステル化したテトラグリセリンからなるポリグリセリン脂肪酸エステルを含有し、前記着色剤が、キサンテン系染料、トリアリールメタン系染料、インドリノン系染料、ニグロシン系染料、フタロシアニン系染料、アゾ系染料、ジアリールメタン系染料から少なくとも１つ以上含有することを特徴とする油性マーキングペン用インキ組成物。
２．油性マーキングペン用インキ組成物に、０．１０重量％以上１５．００重量％以下の水を含有することを特徴とする請求項１に記載の油性マーキングペン用インキ組成物。
３．ロジン樹脂、ケトン樹脂、マレイン酸樹脂、フェノール樹脂のうち少なくとも１つ以上含有することを特徴とする請求項１ないし２の何れか１項に記載の油性マーキングペン用インキ組成物。
４．上記炭素数１０以上２０以下の直鎖飽和脂肪酸でジエステル化したテトラグリセリンからなるポリグリセリン脂肪酸エステルの含有量が、０．１０重量％以上５．００重量％以下であることを特徴とする請求項１ないし３の何れか１項に記載の油性マーキングペン用インキ組成物。
５．上記有機溶剤の主溶剤がエタノールであることを特徴とする請求項１ないし４の何れか１項に記載の油性マーキングペン用インキ組成物。
６．５℃における粘度が２０ｍＰａ・ｓ未満であることを特徴とする請求項１ないし５の何れか１項に記載の油性マーキングペン用インキ組成物。
７．更に炭素数１０以上２０以下の脂肪酸でモノエステル化したテトラグリセリンからなるポリグリセリン脂肪酸エステル、炭素数１０以上２０以下の脂肪酸でトリエステル化したテトラグリセリンからなるポリグリセリン脂肪酸エステル、炭素数１０以上２０以下の脂肪酸でテトラエステル化したテトラグリセリンからなるポリグリセリン脂肪酸エステル、炭素数１０以上２０以下の脂肪酸でペンタエステル化したテトラグリセリンからなるポリグリセリン脂肪酸エステルから少なくとも１つ以上選ばれる化合物を含有し、炭素数１０以上２０以下の直鎖飽和脂肪酸でジエステル化したテトラグリセリンからなるポリグリセリン脂肪酸エステルとの配合比が、重量比で炭素数１０以上２０以下の直鎖飽和脂肪酸でジエステル化したテトラグリセリンからなるポリグリセリン脂肪酸エステル１に対し、炭素数１０以上２０以下の脂肪酸でモノエステル化したテトラグリセリンからなるポリグリセリン脂肪酸エステル、炭素数１０以上２０以下の脂肪酸でトリエステル化したテトラグリセリンからなるポリグリセリン脂肪酸エステル、炭素数１０以上２０以下の脂肪酸でテトラエステル化したテトラグリセリンからなるポリグリセリン脂肪酸エステル、炭素数１０以上２０以下の脂肪酸でペンタエステル化したテトラグリセリンからなるポリグリセリン脂肪酸エステルから少なくとも１つ以上選ばれる化合物が０．０１以上１．５以下であることを特徴とする請求項１ないし６の何れか１項に記載の油性マーキングペン用インキ組成物。
８．更に炭素数１０以上２０以下の分岐脂肪酸でジエステル化したテトラグリセリンからなるポリグリセリン脂肪酸エステル、炭素数１０以上２０以下の不飽和脂肪酸でジエステル化したテトラグリセリンからなるポリグリセリン脂肪酸エステルから少なくとも１つ以上選ばれる化合物を含有し、炭素数１０以上２０以下の直鎖飽和脂肪酸でジエステル化したテトラグリセリンからなるポリグリセリン脂肪酸エステルとの配合比が、重量比で炭素数１０以上２０以下の直鎖飽和脂肪酸でジエステル化したテトラグリセリンからなるポリグリセリン脂肪酸エステル１に対し、炭素数１０以上２０以下の分岐脂肪酸でジエステル化したテトラグリセリンからなるポリグリセリン脂肪酸エステル、炭素数１０以上２０以下の不飽和脂肪酸でジエステル化したテトラグリセリンからなるポリグリセリン脂肪酸エステルから少なくとも１つ以上選ばれる化合物が０．０１以上１．５以下であることを特徴とする請求項１項ないし７の何れか１項に記載の油性マーキングペン用インキ組成物。
を要旨とする。
【発明の効果】
【０００８】
本発明のマーキングペン用インキ組成物は、少なくとも、着色剤、有機溶剤、炭素数１０以上２０以下の直鎖飽和脂肪酸でジエステル化したテトラグリセリンからなるポリグリセリン脂肪酸エステルを含有し、前記着色剤が、キサンテン系染料、トリアリールメタン系染料、インドリノン系染料、ニグロシン系染料、フタロシアニン系染料、アゾ系染料、ジアリールメタン系染料から少なくとも１つ以上含有することで低温環境下でも筆記カスレが生じず、かつ、ペン先乾燥防止性を有することが可能な油性マーキングペン用インキ組成物である。
【発明を実施するための形態】
【０００９】
以下本発明を詳細に説明する。
本願の炭素数１０以上２０以下の脂肪酸でモノエステル化したテトラグリセリンからなるポリグリセリン脂肪酸エステルとは、１つのテトラグリセリンに炭素数１０以上２０以下の脂肪酸１つがエステル結合したポリグリセリン脂肪酸エステルを指す。
【００１０】
本願の炭素数１０以上２０以下の直鎖飽和脂肪酸でジエステル化したテトラグリセリンからなるポリグリセリン脂肪酸エステルとは、１つのテトラグリセリンに炭素数１０以上２０以下の直鎖飽和脂肪酸２つがエステル結合したポリグリセリン脂肪酸エステルを指す。この時、直鎖飽和脂肪酸２つは同じ炭素数でなくても良い。
【００１１】
本願の炭素数１０以上２０以下の脂肪酸でトリエステル化したテトラグリセリンからなるポリグリセリン脂肪酸エステルとは、１つのテトラグリセリンに炭素数１０以上２０以下の脂肪酸３つがエステル結合したポリグリセリン脂肪酸エステルを指す。この時、脂肪酸３つは全て同じ炭素数でなくても良い。
本願の炭素数１０以上２０以下の脂肪酸でテトラエステル化したテトラグリセリンからなるポリグリセリン脂肪酸エステルとは、１つのテトラグリセリンに炭素数１０以上２０以下の脂肪酸４つがエステル結合したポリグリセリン脂肪酸エステルを指す。この時、脂肪酸４つは全て同じ炭素数でなくても良い。
本願の炭素数１０以上２０以下の脂肪酸でペンタエステル化したテトラグリセリンからなるポリグリセリン脂肪酸エステルとは、１つのテトラグリセリンに炭素数１０以上２０以下の脂肪酸５つがエステル結合したポリグリセリン脂肪酸エステルを指す。この時、脂肪酸５つは全て同じ炭素数でなくても良い。
【００１２】
本願の炭素数１０以上２０以下の分岐脂肪酸でジエステル化したテトラグリセリンからなるポリグリセリン脂肪酸エステルとは、１つのテトラグリセリンに炭素数１０以上２０以下の分岐脂肪酸２つがエステル結合したポリグリセリン脂肪酸エステルを指す。この時、分岐脂肪酸２つは同じ炭素数でなくても良い。
本願の炭素数１０以上２０以下の不飽和脂肪酸でジエステル化したテトラグリセリンからなるポリグリセリン脂肪酸エステルとは、１つのテトラグリセリンに炭素数１０以上２０以下の不飽和脂肪酸２つがエステル結合したポリグリセリン脂肪酸エステルを指す。この時、不飽和脂肪酸２つは同じ炭素数でなくても良い。
【００１３】
炭素数１０以上２０以下の直鎖飽和脂肪酸でジエステル化したテトラグリセリンからなるポリグリセリン脂肪酸エステルの具体例として、ジカプリン酸テトラグリセリル（炭素数１０の直鎖飽和脂肪酸でジエステル化）、ジウンデカン酸テトラグリセリル（炭素数１１の直鎖飽和脂肪酸でジエステル化）、ジラウリン酸テトラグリセリル（炭素数１２の直鎖飽和脂肪酸でジエステル化）、ジトリエシル酸テトラグリセリル（炭素数１３の直鎖飽和脂肪酸でジエステル化）、ジミリスチン酸テトラグリセリル（炭素数１４の直鎖飽和脂肪酸でジエステル化）、ジペンタデシル酸テトラグリセリル（炭素数１５の直鎖飽和脂肪酸でジエステル化）、ジパルミチン酸テトラグリセリル（炭素数１６の直鎖飽和脂肪酸でジエステル化）、ジマルガリン酸テトラグリセリル（炭素数１７の直鎖飽和脂肪酸でジエステル化）、ジステアリン酸テトラグリセリル（炭素数１８の直鎖飽和脂肪酸でジエステル化）、ジツベルクロステアリン酸テトラグリセリル（炭素数１９の直鎖飽和脂肪酸でジエステル化）、ジアラギジン酸テトラグリセリル（炭素数２０の直鎖飽和脂肪酸でジエステル化）が挙げられる。これらは、単独又は２種類以上混合して使用してもよい。
【００１４】
炭素数１０以上２０以下の直鎖飽和脂肪酸でジエステル化したテトラグリセリンからなるポリグリセリン脂肪酸エステルの添加量はインキ組成物全量に対し０．１０重量％以上５．００重量％以下が好ましく、０．２０重量％以上２．００重量％以下が最も好ましい。炭素数１０以上２０以下の直鎖飽和脂肪酸でジエステル化したテトラグリセリンからなるポリグリセリン脂肪酸エステルがインキ組成物全量に対し０．１０重量％未満となると、ペン先乾燥防止性が不十分で、炭素数１０以上２０以下の直鎖飽和脂肪酸でジエステル化したテトラグリセリンからなるポリグリセリン脂肪酸エステルをインキ組成物全量に対し５．００重量％を超えて添加しても、ペン先乾燥防止性はそれ以上長くならず粘度が高くなることがある。
【００１５】
炭素数１０以上２０以下の脂肪酸でジエステル化したテトラグリセリンからなるポリグリセリン脂肪酸エステルのなかでも炭素数１０以上２０以下の分岐脂肪酸や炭素数１０以上２０以下の不飽和脂肪酸でジエステル化したものは、融点が低く低温環境下で筆記カスレは生じない。しかし、常温液体のためペン先でインキが乾燥する際に乾燥皮膜を形成できないので、ペン先乾燥防止性はない。
【００１６】
炭素数１０未満の脂肪酸でジエステル化したテトラグリセリンからなるポリグリセリン脂肪酸エステルは、常温液体のためペン先でインキが乾燥する際に乾燥皮膜を形成できないので、ペン先乾燥防止性はない。また、炭素数２１以上の脂肪酸でジエステル化したテトラグリセリンからなるポリグリセリン脂肪酸エステルは、インキの溶剤に対して溶解性が悪く析出してしまい、筆記カスレが生じる。
【００１７】
更に、炭素数１０以上２０以下の直鎖飽和脂肪酸でジエステル化したテトラグリセリンからなるポリグリセリン脂肪酸エステルと併用できる、炭素数１０以上２０以下の脂肪酸でモノエステル化したテトラグリセリンからなるポリグリセリン脂肪酸エステル、炭素数１０以上２０以下の分岐脂肪酸でジエステル化したテトラグリセリンからなるポリグリセリン脂肪酸エステル、炭素数１０以上２０以下の不飽和脂肪酸でジエステル化したテトラグリセリンからなるポリグリセリン脂肪酸エステル、炭素数１０以上２０以下の脂肪酸でトリエステル化したテトラグリセリンからなるポリグリセリン脂肪酸エステル、炭素数１０以上２０以下の脂肪酸でテトラエステル化したテトラグリセリンからなるポリグリセリン脂肪酸エステル、炭素数１０以上２０以下の脂肪酸でペンタエステル化したテトラグリセリンからなるポリグリセリン脂肪酸エステルとして、モノカプリン酸テトラグリセリル（炭素数１０の脂肪酸でモノエステル化）、モノウンデカン酸テトラグリセリル（炭素数１１の脂肪酸でモノエステル化）、モノラウリン酸テトラグリセリル（炭素数１２の脂肪酸でモノエステル化）、モノトリエシル酸テトラグリセリル（炭素数１３の脂肪酸でモノエステル化）、モノミリスチン酸テトラグリセリル（炭素数１４の脂肪酸でモノエステル化）、モノペンタデシル酸テトラグリセリル（炭素数１５の脂肪酸でモノエステル化）、モノパルミチン酸テトラグリセリル（炭素数１６の脂肪酸でモノエステル化）、モノマルガリン酸テトラグリセリル（炭素数１７の脂肪酸でモノエステル化）、モノステアリン酸テトラグリセリル（炭素数１８の脂肪酸でモノエステル化）、モノイソステアリン酸テトラグリセリル（炭素数１８の脂肪酸でモノエステル化）、モノオレイン酸テトラグリセリル（炭素数１８の不飽和脂肪酸でモノエステル化）、モノリノール酸テトラグリセリル（炭素数１８の不飽和脂肪酸でモノエステル化）、モノツベルクロステアリン酸テトラグリセリル（炭素数１９の脂肪酸でモノエステル化）、モノアラギジン酸テトラグリセリル（炭素数２０の脂肪酸でモノエステル化）、ジイソステアリン酸テトラグリセリル（炭素数１８の分岐脂肪酸でジエステル化）、ジオレイン酸テトラグリセリル（炭素数１８の不飽和脂肪酸でジエステル化）、ジリノール酸テトラグリセリル（炭素数１８の不飽和脂肪酸でジエステル化）、トリカプリン酸テトラグリセリル（炭素数１０の脂肪酸でトリエステル化）、トリウンデカン酸テトラグリセリル（炭素数１１の脂肪酸でトリエステル化）、トリラウリン酸テトラグリセリル（炭素数１２の脂肪酸でトリエステル化）、トリトリエシル酸テトラグリセリル（炭素数１３の脂肪酸でトリエステル化）、トリミリスチン酸テトラグリセリル（炭素数１４の脂肪酸でトリエステル化）、トリペンタデシル酸テトラグリセリル（炭素数１５の脂肪酸でトリエステル化）、トリパルミチン酸テトラグリセリル（炭素数１６の脂肪酸でトリエステル化）、トリマルガリン酸テトラグリセリル（炭素数１７の脂肪酸でトリエステル化）、トリステアリン酸テトラグリセリル（炭素数１８の脂肪酸でトリエステル化）、トリイソステアリン酸テトラグリセリル（炭素数１８の脂肪酸でトリエステル化）、トリオレイン酸テトラグリセリル（炭素数１８の不飽和脂肪酸でトリエステル化）、トリリノール酸テトラグリセリル（炭素数１８の不飽和脂肪酸でトリエステル化）、トリツベルクロステアリン酸テトラグリセリル（炭素数１９の脂肪酸でトリエステル化）、トリアラギジン酸テトラグリセリル（炭素数２０の脂肪酸でトリエステル化）、テトラカプリン酸テトラグリセリル（炭素数１０の脂肪酸でテトラエステル化）、テトラウンデカン酸テトラグリセリル（炭素数１１の脂肪酸でテトラエステル化）、テトララウリン酸テトラグリセリル（炭素数１２の脂肪酸でテトラエステル化）、テトラトリエシル酸テトラグリセリル（炭素数１３の脂肪酸でテトラエステル化）、テトラミリスチン酸テトラグリセリル（炭素数１４の脂肪酸でテトラエステル化）、テトラペンタデシル酸テトラグリセリル（炭素数１５の脂肪酸でテトラエステル化）、テトラパルミチン酸テトラグリセリル（炭素数１６の脂肪酸でテトラエステル化）、テトラマルガリン酸テトラグリセリル（炭素数１７の脂肪酸でテトラエステル化）、テトラステアリン酸テトラグリセリル（炭素数１８の脂肪酸でテトラエステル化）、テトライソステアリン酸テトラグリセリル（炭素数１８の脂肪酸でテトラエステル化）、テトラオレイン酸テトラグリセリル（炭素数１８の不飽和脂肪酸でテトラエステル化）、テトラリノール酸テトラグリセリル（炭素数１８の不飽和脂肪酸でテトラエステル化）、テトラツベルクロステアリン酸テトラグリセリル（炭素数１９の脂肪酸でテトラエステル化）、テトラアラギジン酸テトラグリセリル（炭素数２０の脂肪酸でテトラエステル化）、ペンタカプリン酸テトラグリセリル（炭素数１０の脂肪酸でペンタエステル化）、ペンタウンデカン酸テトラグリセリル（炭素数１１の脂肪酸でペンタエステル化）、ペンタラウリン酸テトラグリセリル（炭素数１２の脂肪酸でペンタエステル化）、ペンタトリエシル酸テトラグリセリル（炭素数１３の脂肪酸でペンタエステル化）、ペンタミリスチン酸テトラグリセリル（炭素数１４の脂肪酸でペンタエステル化）、ペンタペンタデシル酸テトラグリセリル（炭素数１５の脂肪酸でペンタエステル化）、ペンタパルミチン酸テトラグリセリル（炭素数１６の脂肪酸でペンタエステル化）、ペンタマルガリン酸テトラグリセリル（炭素数１７の脂肪酸でペンタエステル化）、ペンタステアリン酸テトラグリセリル（炭素数１８の脂肪酸でペンタエステル化）、ペンタイソステアリン酸テトラグリセリル（炭素数１８の脂肪酸でペンタエステル化）、ペンタオレイン酸テトラグリセリル（炭素数１８の不飽和脂肪酸でペンタエステル化）、ペンタリノール酸テトラグリセリル（炭素数１８の不飽和脂肪酸でペンタエステル化）、ペンタツベルクロステアリン酸テトラグリセリル（炭素数１９の脂肪酸でペンタエステル化）、ペンタアラギジン酸テトラグリセリル（炭素数２０の脂肪酸でペンタエステル化）、などが挙げられる。これらは、単独又は２種以上混合して使用しても良い。
【００１８】
炭素数１０以上２０以下の脂肪酸でモノエステル化したテトラグリセリンからなるポリグリセリン脂肪酸エステル、炭素数１０以上２０以下の分岐脂肪酸でジエステル化したテトラグリセリンからなるポリグリセリン脂肪酸エステル、炭素数１０以上２０以下の不飽和脂肪酸でジエステル化したテトラグリセリンからなるポリグリセリン脂肪酸エステル、炭素数１０以上２０以下の脂肪酸でトリエステル化したテトラグリセリンからなるポリグリセリン脂肪酸エステル、炭素数１０以上２０以下の脂肪酸でテトラエステル化したテトラグリセリンからなるポリグリセリン脂肪酸エステル、炭素数１０以上２０以下の脂肪酸でペンタエステル化したテトラグリセリンからなるポリグリセリン脂肪酸エステルから少なくとも１つ以上選ばれる化合物の添加量は、炭素数１０以上２０以下の直鎖飽和脂肪酸でジエステル化したテトラグリセリンからなるポリグリセリン脂肪酸エステルとの配合比が、重量比で炭素数１０以上２０以下の直鎖飽和脂肪酸でジエステル化したテトラグリセリンからなるポリグリセリン脂肪酸エステル１に対し、炭素数１０以上２０以下の脂肪酸でモノエステル化したテトラグリセリンからなるポリグリセリン脂肪酸エステル、炭素数１０以上２０以下の分岐脂肪酸でジエステル化したテトラグリセリンからなるポリグリセリン脂肪酸エステル、炭素数１０以上２０以下の不飽和脂肪酸でジエステル化したテトラグリセリンからなるポリグリセリン脂肪酸エステル、炭素数１０以上２０以下の脂肪酸でトリエステル化したテトラグリセリンからなるポリグリセリン脂肪酸エステル、炭素数１０以上２０以下の脂肪酸でテトラエステル化したテトラグリセリンからなるポリグリセリン脂肪酸エステル、炭素数１０以上２０以下の脂肪酸でペンタエステル化したテトラグリセリンからなるポリグリセリン脂肪酸エステルから少なくとも１つ以上選ばれる化合物が０．０１以上１．５以下であるとインキ中の炭素数１０以上２０以下の直鎖飽和脂肪酸でジエステル化したテトラグリセリンからなるポリグリセリン脂肪酸エステルがペン先で乾燥する際に形成する緻密な膜に柔軟性が得られ、ペン先と緻密な膜の間の空間がより少なくなることで、ペン先乾燥防止性がより向上するため好ましく、０．０２以上１．３以下が最も好ましい。
【００１９】
本発明で用いられる炭素数１０以上２０以下の脂肪酸でモノエステル化したテトラグリセリンからなるポリグリセリン脂肪酸エステル、炭素数１０以上２０以下の直鎖飽和脂肪酸でジエステル化したテトラグリセリンからなるポリグリセリン脂肪酸エステル、炭素数１０以上２０以下の分岐脂肪酸でジエステル化したテトラグリセリンからなるポリグリセリン脂肪酸エステル、炭素数１０以上２０以下の不飽和脂肪酸でジエステル化したテトラグリセリンからなるポリグリセリン脂肪酸エステル、炭素数１０以上２０以下の脂肪酸でトリエステル化したテトラグリセリンからなるポリグリセリン脂肪酸エステル、炭素数１０以上２０以下の脂肪酸でテトラエステル化したテトラグリセリンからなるポリグリセリン脂肪酸エステル、炭素数１０以上２０以下の脂肪酸でペンタエステル化したテトラグリセリンからなるポリグリセリン脂肪酸エステルは、従来公知の方法により製造することができる。例えば、攪拌機、加熱用のジャケット、邪魔板などを備えた通常の反応容器に、テトラグリセリンと脂肪酸をモル比で１：０．８以上１：１．２以下、好ましくは１：１で仕込み、触媒として水酸化ナトリウムを加えて攪拌混合し、窒素ガス雰囲気下で、エステル化反応により生成する水を系外に除去しながら、所定温度で加熱することにより製造できる。反応温度は通常、１８０℃以上２６０℃以下の範囲、好ましくは２００℃以上２５０℃以下の範囲である。また、該反応の圧力条件は減圧下または常圧下で、反応時間は３０分以上１５時間以下、好ましくは１時間以上３時間以下である。反応の終点は、通常反応混合物の酸価を測定し、酸価３以下を目安に決められる。反応終了後、得られた反応液を１２０℃以上１８０℃以下、好ましくは１３０℃以上１５０℃以下に冷却し、酸を加えて触媒を中和し、好ましくは１５分以上１時間以下放置し、未反応のテトラグリセリンが下層に分離した場合はそれを除去し、テトラグリセリン脂肪酸エステルからなるポリグリセリン脂肪酸エステルを得ることができる。さらに、テトラグリセリン脂肪酸エステルを、例えば流下薄膜式分子蒸留装置または遠心式分子蒸留装置などを用いて分子蒸留するか、またはカラムクロマトグラフィーもしくは液−液抽出など従来公知の方法を用いて精製することで、炭素数１０以上２０以下の脂肪酸でモノエステル化したテトラグリセリンからなるポリグリセリン脂肪酸エステル、炭素数１０以上２０以下の直鎖飽和脂肪酸でジエステル化したテトラグリセリンからなるポリグリセリン脂肪酸エステル、炭素数１０以上２０以下の分岐脂肪酸でジエステル化したテトラグリセリンからなるポリグリセリン脂肪酸エステル、炭素数１０以上２０以下の不飽和脂肪酸でジエステル化したテトラグリセリンからなるポリグリセリン脂肪酸エステル、炭素数１０以上２０以下の脂肪酸でトリエステル化したテトラグリセリンからなるポリグリセリン脂肪酸エステル、炭素数１０以上２０以下の脂肪酸でテトラエステル化したテトラグリセリンからなるポリグリセリン脂肪酸エステル、炭素数１０以上２０以下の脂肪酸でペンタエステル化したテトラグリセリンからなるポリグリセリン脂肪酸エステルを得ることができる。
【００２０】
本発明で用いられる炭素数１０以上２０以下の脂肪酸でモノエステル化したテトラグリセリンからなるポリグリセリン脂肪酸エステル、炭素数１０以上２０以下の直鎖飽和脂肪酸でジエステル化したテトラグリセリンからなるポリグリセリン脂肪酸エステル、炭素数１０以上２０以下の分岐脂肪酸でジエステル化したテトラグリセリンからなるポリグリセリン脂肪酸エステル、炭素数１０以上２０以下の不飽和脂肪酸でジエステル化したテトラグリセリンからなるポリグリセリン脂肪酸エステル、炭素数１０以上２０以下の脂肪酸でトリエステル化したテトラグリセリンからなるポリグリセリン脂肪酸エステル、炭素数１０以上２０以下の脂肪酸でテトラエステル化したテトラグリセリンからなるポリグリセリン脂肪酸エステル、炭素数１０以上２０以下の脂肪酸でペンタエステル化したテトラグリセリンからなるポリグリセリン脂肪酸エステルの原料として用いられるポリグリセリンとしては、通常グリセリンに少量の酸またはアルカリを触媒として添加し、窒素または二酸化炭素などの任意の不活性ガス雰囲気下で、１８０℃以上の温度で加熱し、重縮合反応させて得られる重合度の異なるポリグリセリンの混合物が挙げられる。また、ポリグリセリンは、グリシドールまたはエピクロルヒドリンなどを原料として得られるものであっても良い。反応終了後、必要であれば中和、脱塩または脱色などの処理を行って良い。さらに、ポリグリセリンを、例えばカラムクロマトグラフィーもしくは液―液抽出方など従来公知の方法を用いて精製することで、テトラグリセリンを得ることができる。
【００２１】
炭素数１０以上２０以下の直鎖飽和脂肪酸でジエステル化したテトラグリセリンからなるポリグリセリン脂肪酸エステルの原料として用いられる直鎖飽和脂肪酸としては、
カプリン酸（炭素数１０の直鎖飽和脂肪酸）、ウンデカン酸（炭素数１１の直鎖飽和脂肪酸）、ラウリン酸（炭素数１２の直鎖飽和脂肪酸）、トリデシル酸（炭素数１３の直鎖飽和脂肪酸）、ミリスチン酸（炭素数１４の直鎖飽和脂肪酸）、ペンタデシル酸（炭素数１５の直鎖飽和脂肪酸）、パルミチン酸（炭素数１６の直鎖飽和脂肪酸）、マルガリン酸（炭素数１７の直鎖飽和脂肪酸）、ステアリン酸（炭素数１８の直鎖飽和脂肪酸）、ツベルクロステアリン酸（炭素数１９の直鎖飽和脂肪酸）、アラギジン酸（炭素数２０の直鎖飽和脂肪酸）が挙げられる。
【００２２】
炭素数１０以上２０以下の脂肪酸でモノエステル化したテトラグリセリンからなるポリグリセリン脂肪酸エステル、炭素数１０以上２０以下の分岐脂肪酸でジエステル化したテトラグリセリンからなるポリグリセリン脂肪酸エステル、炭素数１０以上２０以下の不飽和脂肪酸でジエステル化したテトラグリセリンからなるポリグリセリン脂肪酸エステル、炭素数１０以上２０以下の脂肪酸でトリエステル化したテトラグリセリンからなるポリグリセリン脂肪酸エステル、炭素数１０以上２０以下の脂肪酸でテトラエステル化したテトラグリセリンからなるポリグリセリン脂肪酸エステル、炭素数１０以上２０以下の脂肪酸でペンタエステル化したテトラグリセリンからなるポリグリセリン脂肪酸エステルの原料として用いられる脂肪酸としては、カプリン酸（炭素数１０の直鎖飽和脂肪酸）、ウンデカン酸（炭素数１１の直鎖飽和脂肪酸）、ラウリン酸（炭素数１２の直鎖飽和脂肪酸）、トリデシル酸（炭素数１３の直鎖飽和脂肪酸）、ミリスチン酸（炭素数１４の直鎖飽和脂肪酸）、ペンタデシル酸（炭素数１５の直鎖飽和脂肪酸）、パルミチン酸（炭素数１６の直鎖飽和脂肪酸）、マルガリン酸（炭素数１７の直鎖飽和脂肪酸）、ステアリン酸（炭素数１８の直鎖飽和脂肪酸）、イソステアリン酸（炭素数１８の分岐脂肪酸）、オレイン酸（炭素数１８の不飽和脂肪酸）、リノール酸（炭素数１８の不飽和脂肪酸）、ツベルクロステアリン酸（炭素数１９の直鎖飽和脂肪酸）、アラギジン酸（炭素数２０の直鎖飽和脂肪酸）、天然由来の動物油、天然由来の植物油等が挙げられる。
【００２３】
炭素数１０以上２０以下の脂肪酸でモノエステル化したテトラグリセリンからなるポリグリセリン脂肪酸エステル、炭素数１０以上２０以下の分岐脂肪酸でジエステル化したテトラグリセリンからなるポリグリセリン脂肪酸エステル、炭素数１０以上２０以下の不飽和脂肪酸でジエステル化したテトラグリセリンからなるポリグリセリン脂肪酸エステル、炭素数１０以上２０以下の脂肪酸でトリエステル化したテトラグリセリンからなるポリグリセリン脂肪酸エステル、炭素数１０以上２０以下の脂肪酸でテトラエステル化したテトラグリセリンからなるポリグリセリン脂肪酸エステル、炭素数１０以上２０以下の脂肪酸でペンタエステル化したテトラグリセリンからなるポリグリセリン脂肪酸エステルとして、具体的にはＮＩＫＫＯＬ  Ｔｅｔｒａｇｌｙｎ  １−ＳＶ（モノステアリン酸テトラグリセリル、炭素数１８の直鎖飽和脂肪酸でモノエステル化）、ＮＩＫＫＯＬ  Ｔｅｔｒａｇｌｙｎ  １−ＯＶ（モノオレイン酸テトラグリセリル、炭素数１８の不飽和脂肪酸でモノエステル化）、ＮＩＫＫＯＬ  Ｔｅｔｒａｇｌｙｎ  ５−ＳＶ（ペンタステアリン酸テトラグリセリル、炭素数１８の直鎖飽和脂肪酸でペンタエステル化）（以上、日光ケミカルズ（株）製）、ＭＬ−３１０（モノラウリン酸テトラグリセリン、炭素数１２の直鎖飽和脂肪酸でモノエステル化）、ＭＳ−３Ｓ（モノステアリン酸テトラグリセリル、炭素数１８の直鎖飽和脂肪酸でモノエステル化）、ＭＯ−３Ｓ（モノオレイン酸テトラグリセリル、炭素数１８の不飽和脂肪酸でモノエステル化）、ＩＳ−４０１Ｐ（モノイソステアリン酸テトラグリセリル、炭素数１８の分岐脂肪酸でモノエステル化）（以上、坂本薬品化学工業（株）製）等が挙げられる。
【００２４】
本発明の油性マーキングペン用インキ組成物のインキ粘度は、特に限定されるものではないが、５℃におけるインキ粘度が２０ｍＰａ・ｓを超えると、インキの追従不良に起因する筆記カスレが生じる傾向がある。そのため、５℃におけるインキ粘度は、２０ｍＰａ・ｓ以下が好ましい。より好ましくは、１０ｍＰａ・ｓ以下である。
【００２５】
本発明に使用される炭素数１０以上２０以下の直鎖飽和脂肪酸でジエステル化したテトラグリセリンからなるポリグリセリン脂肪酸エステルはエタノールに特異的に溶解性がよく、低温になっても析出しないため、低温でのカスレが生じにくく、良好な筆跡が得られる。
本願の主溶剤とは、インキ組成物全量の中の溶剤で重量％が最大である溶剤を指す。
【００２６】
炭素数１０以上２０以下の脂肪酸でモノエステル化したテトラグリセリンからなるポリグリセリン脂肪酸エステル、炭素数１０以上２０以下の分岐脂肪酸でジエステル化したテトラグリセリンからなるポリグリセリン脂肪酸エステル、炭素数１０以上２０以下の不飽和脂肪酸でジエステル化したテトラグリセリンからなるポリグリセリン脂肪酸エステル、炭素数１０以上２０以下の脂肪酸でトリエステル化したテトラグリセリンからなるポリグリセリン脂肪酸エステル、炭素数１０以上２０以下の脂肪酸でテトラエステル化したテトラグリセリンからなるポリグリセリン脂肪酸エステル、炭素数１０以上２０以下の脂肪酸でペンタエステル化したテトラグリセリンからなるポリグリセリン脂肪酸エステルから１つ以上選ばれる化合物と、炭素数１０以上２０以下の直鎖飽和脂肪酸でジエステル化したテトラグリセリンからなるポリグリセリン脂肪酸エステルを併用することで、インキ中の炭素数１０以上２０以下の直鎖飽和脂肪酸でジエステル化したテトラグリセリンからなるポリグリセリン脂肪酸エステルがペン先で乾燥する際に形成する緻密な膜に柔軟性が得られ、ペン先と緻密な膜の間の空間がより少なくなることで、ペン先乾燥防止性がより向上する。
【００２７】
また、炭素数１０以上２０以下の直鎖飽和脂肪酸でジエステル化したテトラグリセリンからなるポリグリセリン脂肪酸エステルと水を併用することにより、炭素数１０以上２０以下の直鎖飽和脂肪酸でジエステル化したテトラグリセリンからなるポリグリセリン脂肪酸エステルのグリセリンの水酸基部分は、有機溶剤よりも親水性の高い水と水素結合する。水と水素結合した炭素数１０以上２０以下の直鎖飽和脂肪酸でジエステル化したテトラグリセリンからなるポリグリセリン脂肪酸エステルのグリセリンの水酸基が集まって親水性の層を形成する。ペン先では、水よりも沸点の低いアルコール溶剤から蒸発が進むため、炭素数１０以上２０以下の直鎖飽和脂肪酸でジエステル化したテトラグリセリンからなるポリグリセリン脂肪酸エステルのグリセリンの水酸基と水素結合している水は、アルコールと比較してペン先表面に残る時間が長くなる。インキが乾燥する際に水がペン先表面の親水性の層に残っていると、炭素数１０以上２０以下の直鎖飽和脂肪酸でジエステル化したテトラグリセリンからなるポリグリセリン脂肪酸エステルのアルキル基同士が疎水性相互作用しやすくなり、緻密な膜を形成するものと推察され、その結果ペン先を長期間ペン先を外部に露出してもペン先からの溶剤蒸発が抑制されて乾燥しにくく、筆記不能とならず良好な筆跡が得られる。理由は定かではないが、炭素数１０以上２０以下の直鎖飽和脂肪酸でジエステル化したテトラグリセリンからなるポリグリセリン脂肪酸エステルの中でも、ジステアリン酸テトラグリセリル（炭素数１８の直鎖飽和脂肪酸でジエステル化）が最もペン先乾燥防止性が長く好適である。
【００２８】
本発明に使用する水は環境湿度によるインキのペン先乾燥防止性の変動を抑制するために使用する。従来の油性マーキングペン用インキも、特に水を添加していなくても溶剤や着色剤に吸湿されている水分やペン先から吸湿した水分により水は少量含有されているが、インキ作成時に所定の水分を添加し、インキ内で十分均一になるように分散・溶解することによりペン先部において環境湿度に左右されず安定したペン先乾燥防止性能を発揮できる。
水は水道水、イオン交換水、精製水、蒸留水、純水等からいずれを選んで用いても良い。
中でも、イオン交換水、精製水、蒸留水、純水が好ましい。水の含有量はインキ組成物全量に対し０．１０重量％より少ないと、所望のペン先乾燥防止性を得られないことがあり、水がインキ組成物全量に対し１５．００重量％を超えると、インキ経時が不安定性になることがあるため、インキ組成物全量に対し、０．１０重量％以上１５．００重量％以下が好ましい。より好ましくはインキ組成物全量に対し０．５０重量％以上１０．００重量％以下である。尚、水の添加方法は特に限定されないが、水以外の成分を適宜混合したインキ中に水をそのままの状態で添加しても、着色剤や樹脂などの油性マーキングペン用インキに用いる成分に予め水分を吸湿や吸水させておいても良い。
【００２９】
本発明に使用する着色剤としては、溶剤に可溶であればよく、直接染料、酸性染料、塩基性染料、油溶染料、ニグロシン系染料、造塩タイプ油溶性染料、含金属錯塩染料等が挙げられる。中でも、キサンテン系染料、トリアリ−ルメタン系染料、インドリノン系染料、ニグロシン系染料、フタロシアニン系染料、アゾ系染料、ジアリールメタン系染料は低温状態での溶解が悪い傾向が見られるが、炭素数１０以上２０以下の直鎖飽和脂肪酸でジエステル化したテトラグリセリンからなるポリグリセリン脂肪酸エステルと併用することで、低温時でも特異的に染料の溶解状態を良好に維持する事が可能となった。
【００３０】
本発明に使用する染料としては、従来公知のＣ．Ｉ．Ｓｏｌｖｅｎｔ  Ｒｅｄ  ４９、同１０９、Ａｉｚｅｎ  Ｅｒｙｔｈｒｏｓｉｎｅ（Ｃ．Ｉ．Ａｃｉｄ  Ｒｅｄ  ５１）、Ｋａｙａｋｕ  Ａｃｉｄ  Ｒｈｏｄａｍｉｎｅ  ＦＢ（Ｃ．Ｉ．Ａｃｉｄ  Ｒｅｄ  ５２）、Ａｉｚｅｎ  Ｅｏｓｉｎｅ  ＧＨ（Ｃ．Ｉ．Ａｃｉｄ  Ｒｅｄ  ８７）、Ａｉｚｅｎ  Ａｃｉｄ  Ｆｌｏｘｉｎｅ  ＰＢ（Ｃ．Ｉ．Ａｃｉｄ  Ｒｅｄ  ９２）、Ｆｌｏｘｉｎｅ  ＰＢ  Ｃｏｎｃ．（Ｃ．Ｉ．Ａｃｉｄ  Ｒｅｄ  ９２）、Ｒｏｓｅ  Ｂｅｎｇａｌ（Ｃ．Ｉ．Ａｃｉｄ  Ｒｅｄ  ９４）、Ｖａｌｉｆａｓｔ  Ｒｅｄ  １３０８（Ｄｙｅ  Ｓｏｌｔ、Ｂａｓｉｃ  Ｒｅｄ  １  ＋  Ａｃｉｄ  Ｙｅｌｌｏｗ  ２３、オリエント化学工業（株）製）、Ｖａｌｉｆａｓｔ  Ｒｅｄ  １３２０（Ｄｙｅ  Ｓｏｌｔ、Ｂａｓｉｃ  Ｒｅｄ  １  ＋  Ａｚｏ、オリエント化学工業（株）製）、Ｓｐｉｌｏｎ  Ｒｅｄ  Ｃ−ＧＨ（Ｄｙｅ  Ｓｏｌｔ、Ｃ．Ｉ．Ｂａｓｉｃ  Ｒｅｄ  １  ＋  Ａｃｉｄ、保土谷化学工業（株）製）、Ｓｐｉｌｏｎ  Ｒｅｄ  Ｃ−ＢＨ（Ｄｙｅ  Ｓｏｌｔ、Ｃ．Ｉ．Ｂａｓｉｃ  Ｖｉｏｌｅｔ  １  ＋  Ａｃｉｄ、保土谷化学工業（株）製）等のキサンテン系染料、Ｃ．Ｉ．Ｓｏｌｖｅｎｔ  Ｖｉｏｌｅｔ  ８、Ｃ．Ｉ．Ｓｏｌｖｅｎｔ  Ｂｌｕｅ  ２、同７３、Ｃ．Ｉ．Ｂａｓｉｃ  Ｂｌｕｅ  ７、Ａｃｉｄ  Ｖｉｏｌｅｔ  ６ＢＮ（Ｃ．Ｉ．Ａｃｉｄ  Ｖｉｏｌｅｔ  １５）、Ｐａｔｅｅｎｔ  Ｐｕｒｅ  Ｂｌｕｅ  ＶＸ（Ｃ．Ｉ．Ａｃｉｄ  Ｂｌｕｅ  １）、Ｗａｔｅｒ  Ｂｌｕｅ  ＃１０６（Ｃ．Ｉ．Ａｃｉｄ  Ｂｌｕｅ  １）、Ｐａｔｅｎｔ  Ｂｌｕｅ  ＡＦ（Ｃ．Ｉ．Ａｃｉｄ  Ｂｌｕｅ  ７）、Ｗａｔｅｒ  Ｂｌｕｅ  ＃９（Ｃ．Ｉ．Ａｃｉｄ  Ｂｌｕｅ  ９）、ダイワ青色１号（Ｃ．Ｉ．Ａｃｉｄ  Ｂｌｕｅ  ９）、Ｓｕｐｒａｎｏｌ  Ｂｌｕｅ  Ｂ（Ｃ．Ｉ．Ａｃｉｄ  Ｂｌｕｅ  １５）、Ｏｒｉｅｎｔ  Ｓｏｌｂｌｅ  Ｂｌｕｅ  ＯＢＣ（Ｃ．Ｉ．Ａｃｉｄ  Ｂｌｕｅ  ２２）、Ｓｕｍｉｔｏｍｏ  Ｂｒｉｌｌｉａｎｔ  Ｉｎｄｏｃｙａｎｉｎｅ  ６Ｂ  ｈ／ｃ（Ｃ．Ｉ．Ａｃｉｄ  Ｂｌｕｅ  ８３）、サンドランシアニンＮ−６Ｂ３５０％（Ｃ．Ｉ．Ａｃｉｄ  Ｂｌｕｅ  ９０）、Ｗａｔｅｒ  Ｂｌｕｅ  ＃１１５（Ｃ．Ｉ．Ａｃｉｄ  Ｂｌｕｅ  ９０）、Ｏｒｉｅｎｔ  Ｓｏｌｕｂｌｅ  Ｂｌｕｅ  ＯＢＢ（Ｃ．Ｉ．Ａｃｉｄ  Ｂｌｕｅ  ９３）、Ｓｕｍｉｔｏｍｏ  Ｂｒｉｌｌｉａｎｔ  Ｂｌｕｅ  ５Ｇ（Ｃ．Ｉ．Ａｃｉｄ  Ｂｌｕｅ  １０３）、Ｄａｉｗａ  Ｇｕｉｎｅａ  Ｇｒｅｅｎ  Ｂ（Ｃ．Ｉ．Ａｃｉｄ  Ｇｒｅｅｎ  ３）、Ａｃｉｄ  Ｂｒｉｌｌｉａｎｔ  Ｍｉｌｌｉｎｇ  Ｇｒｅｅｎ  Ｂ（Ｃ．Ｉ．Ａｃｉｄ  Ｇｒｅｅｎ  ９）、Ｄａｉｗａ  Ｇｒｅｅｎ  ＃７０（Ｃ．Ｉ．Ａｃｉｄ  Ｇｒｅｅｎ  １６）、Ａｉｚｅｎ  Ｄｉａｍｏｎｄ  Ｇｒｅｅｎ  ＧＨ（Ｃ．Ｉ．Ｂａｓｉｃ  Ｇｒｅｅｎ  １）、Ａｉｚｅｎ  Ｍａｌａｃｈｉｔｅ  Ｇｒｅｅｎ（Ｃ．Ｉ．Ｂａｓｉｃ  Ｇｒｅｅｎ  ４）、Ｖａｌｉｆａｓｔ  Ｖｉｏｌｅｔ  １７０１（Ｄｙｅ  Ｓｏｌｔ、Ａｃｉｄ  Ｙｅｌｌｏｗ  ４２  ＋  Ｂａｓｉｃ  Ｖｉｏｌｅｔ  １、オリエント化学工業（株）製）、Ｏｉｌ  Ｂｌｕｅ  ６１３（Ｔｒｉｐｈｅｎｙｌｍｅｔｈａｎｅ  Ｂａｓｉｃ  Ｂｌｕｅ  ７  ＋  Ｒｅｓｉｎ、オリエント化学工業（株）製）、Ｖａｌｉｆａｓｔ  Ｂｌｕｅ  １６１３（Ｔｒｉｐｈｅｎｙｌｍｅｔｈａｎｅ  Ｂａｓｉｃ  Ｂｌｕｅ  ７  ＋  Ｒｅｓｉｎ、オリエント化学工業（株）製）、Ｓｐｉｌｏｎ  Ｂｌｕｅ  Ｃ−ＲＨ（保土谷化学工業（株）製）、Ｓｐｉｌｏｎ  Ｖｉｏｌｅｔ  Ｃ−ＲＨ（Ｄｙｅ  Ｓｏｌｔ、Ｃ．Ｉ．Ｂａｓｉｃ  Ｖｉｏｌｅｔ  １  ＋  Ａｃｉｄ、保土谷化学工業（株）製）等のトリアリールメタン系染料、Ｓｐｉｌｏｎ  Ｙｅｌｌｏｗ  Ｃ−ＧＮＨ（保土谷化学工業（株）製）等のインドリノン系染料
、Ｃ．Ｉ．Ｓｏｌｖｅｎｔ  Ｂｌａｃｋ  ５、同７、Ｎｉｇｒｏｓｉｎｅ  Ｂａｓｅ  ＥＲ（Ｃ．Ｉ．Ｓｏｌｖｅｎｔ  Ｂｌａｃｋ  ７、オリエント化学工業（株）製）、Ｎｉｇｒｏｓｉｎｅ  Ｂａｓｅ  ＥＸ（Ｃ．Ｉ．Ｓｏｌｖｅｎｔ  Ｂｌａｃｋ  ７、オリエント化学工業（株）製）、Ｎｉｇｒｏｓｉｎｅ  Ｂａｓｅ  ＥＸ−ＢＰ（Ｃ．Ｉ．Ｓｏｌｖｅｎｔ  Ｂｌａｃｋ  ７）、Ｏｒｉｅｎｔ  Ｎｉｇｒｏｓｉｎｅ  ＢＲ（Ｃ．Ｉ．Ａｃｉｄ  Ｂｌａｃｋ  ２、オリエント化学工業（株）製）等のニグロシン系染料、Ｃ．Ｉ．Ｓｏｌｖｅｎｔ  Ｂｌｕｅ  ２５、同５５、Ｄａｉｖｏｇｅｎ  Ｔｕｒｑｕｏｉｓｅ  Ｂｌｕｅ  Ｓ（Ｃ．Ｉ．Ｄｉｒｅｃｔ  Ｂｌｕｅ  ８６）、Ｗａｔｅｒ  Ｂｌｕｅ  ＃３（Ｃ．Ｉ．Ｄｉｒｅｃｔ  Ｂｌｕｅ  ８６）、Ｋａｙａｒｕｓ  Ｔｕｒｗｕｏｉｓｅ  Ｂｌｕｅ  ＧＬ（Ｃ．Ｉ．Ｄｉｒｅｃｔ  Ｂｌｕｅ  ８６）、Ｓｏｌａｒ  Ｔｕｒｑｕｏｉｓｅ  Ｂｌｕｅ  ＦＢＬ（Ｃ．Ｉ．Ｄｉｒｅｃｔ  Ｂｌｕｅ  １９９）、Ｖａｌｉｆａｓｔ  Ｂｌｕｅ  １６０５（Ｐｔｔｈａｌｏｃｙａｎｉｎｅ  Ｓｏｌｖｅｎｔ  Ｂｌｕｅ  ３８、オリエント化学工業（株）製）等のフタロシアニン系染料、Ｃ．Ｉ．Ｓｏｌｖｅｎｔ  Ｙｅｌｌｏｗ  ２、同６、同１４、同１５、同１６、同１９、同２１、同５６、同６２、同７９、同８２、Ｃ．Ｉ．Ｓｏｌｖｅｎｔ  Ｏｒａｎｇｅ  １、同２、同５、同６、同４５、同６２、Ｃ．Ｉ．Ｓｏｌｖｅｎｔ  Ｒｅｄ  １、同３、同８、同２３、同２４、同２５、同２７、同３０、同８３、同８４、同１００、同１０９、同１２１、Ｃ．Ｉ．Ｓｏｌｖｅｎｔ  Ｖｉｏｌｅｔ  ２１、Ｃ．Ｉ．Ｓｏｌｖｅｎｔ  Ｂｒｏｗｎ  ３、同５、同３７、Ｃ．Ｉ．Ｓｏｌｖｅｎｔ  Ｂｌａｃｋ  ３、同２２、同２３、同１２３、Ｊａｐａｎｏｌ  Ｆａｓｔ  Ｂｌａｃｋ  Ｄ  ｃｏｎｃ．（Ｃ．Ｉ．Ｄｉｒｅｃｔ  Ｂｌａｃｋ  １７）、Ｗａｔｅｒ  Ｂｌａｃｋ  １００Ｌ（Ｃ．Ｉ．Ｄｉｒｅｃｔ  Ｂｌａｃｋ  １９）、Ｗａｔｅｒ  Ｂｌａｃｋ  Ｌ−２００（Ｃ．Ｉ．Ｄｉｒｅｃｔ  Ｂｌａｃｋ  １９）、Ｄｉｒｅｃｔ  Ｆａｓｔ  Ｂｌａｃｋ  Ｂ（Ｃ．Ｉ．Ｄｉｒｅｃｔ  Ｂｌａｃｋ  ２２）、Ｄｉｒｅｃｔ  Ｆａｓｔ  Ｂｌａｃｋ  ＡＢ（Ｃ．Ｉ．Ｄｉｒｅｃｔ  Ｂｌａｃｋ  ３２）、Ｄｉｒｅｃｔ  Ｄｅｅｐ  Ｂｌａｃｋ  ＥＸ（Ｃ．Ｉ．Ｄｉｒｅｃｔ  Ｂｌａｃｋ  ３８）、Ｄｉｒｅｃｔ  Ｆａｓｔ  Ｂｌａｃｋ  Ｃｏｎｃ．（Ｃ．Ｉ．Ｄｉｒｅｃｔ  Ｂｌａｃｋ  ５１）、Ｋａｙａｒｕｓ  Ｓｕｐｒａ  Ｇｒｅｙ  ＶＧＮ（Ｃ．Ｉ．Ｄｉｒｅｃｔ  Ｂｌａｃｋ  ７１）、Ｄｉｒｅｃｔ  Ｆａｓｔ  Ｙｅｌｌｏｗ  ５ＧＬ（Ｃ．Ｉ．Ｄｉｒｅｃｔ  Ｙｅｌｌｏｗ  ２６）、Ａｉｚｅｎ  Ｐｒｉｍｕｒａ  Ｙｅｌｌｏｗ  ＧＣＬＨ（Ｃ．Ｉ．Ｄｉｒｅｃｔ  Ｙｅｌｌｏｗ  ４４）、Ｄｉｒｅｃｔ  Ｆａｓｔ  Ｙｅｌｌｏｗ  Ｒ（Ｃ．Ｉ．Ｄｉｒｅｃｔ  Ｙｅｌｌｏｗ  ５０）、Ａｉｚｅｎ  Ｄｉｒｅｃｔ  Ｆａｓｔ  Ｒｅｄ  ＦＨ（Ｃ．Ｉ．Ｄｉｒｅｃｔ  Ｒｅｄ  １）、Ｎｉｐｐｏｎ  Ｆａｓｔ  Ｓｃａｒｌｅｔ  ＧＳＸ（Ｃ．Ｉ．Ｄｉｒｅｃｔ  Ｒｅｄ  ４）、Ｄｉｒｅｃｔ  Ｆａｓｔ  Ｓｃａｒｌｅｔ  ＢＳ（Ｃ．Ｉ．Ｄｉｒｅｃｔ  Ｒｅｄ  ２３）、Ａｉｚｅｎ  Ｄｉｒｅｃｔ  Ｒｈｏｄｕｌｉｎｅ  Ｒｅｄ  ＢＨ（Ｃ．Ｉ．Ｄｉｒｅｃｔ  Ｒｅｄ  ３１）、Ｄｉｒｅｃｔ  Ｓｃａｒｌｅｔ  Ｂ（Ｃ．Ｉ．Ｄｉｒｅｃｔ  Ｒｅｄ  ３７）、Ｋａｙａｋｕ  Ｄｉｒｅｃｔ  Ｓｃａｒｌｅｔ  ３Ｂ（Ｃ．Ｉ．Ｄｉｒｅｃｔ  Ｒｅｄ  ３９）、Ａｉｚｅｎ  Ｐｒｉｍｕｌａ  Ｐｉｎｋ  ２ＢＬＨ（Ｃ．Ｉ．Ｄｉｒｅｃｔ  Ｒｅｄ  ７５）、Ｓｕｍｉｌｉｇｈｔ  Ｒｅｄ  Ｆ３Ｂ（Ｃ．Ｉ．Ｄｉｒｅｃｔ  Ｒｅｄ  ８０）、Ａｉｚｅｎ  Ｐｒｉｍｕｌａ  Ｒｅｄ  ４ＢＨ（Ｃ．Ｉ．Ｄｉｒｅｃｔ  Ｒｅｄ  ８１）、Ｋａｙａｒｕｓ  Ｓｕｐｒａ  Ｒｕｂｉｎｅ  ＢＬ（Ｃ．Ｉ．Ｄｉｒｅｃｔ  Ｒｅｄ  ８３）、Ｋａｙａｒｕｓ  Ｌｉｇｈｔ  Ｒｅｄ  Ｆ５Ｇ（Ｃ．Ｉ．Ｄｉｒｅｃｔ  Ｒｅｄ  ２２５）、Ｋａｙａｒｕｓ  Ｌｉｇｈｔ  Ｒｅｄ  Ｆ５Ｂ（Ｃ．Ｉ．Ｄｉｒｅｃｔ  Ｒｅｄ  ２２６）、Ｋａｙａｒｕｓ  Ｌｉｇｈｔ  Ｒｏｓｅ  ＦＲ（Ｃ．Ｉ．Ｄｉｒｅｃｔ  Ｒｅｄ  ２２７）、Ｄｉｒｅｃｔ  Ｓｋｙ  Ｂｌｕｅ  ６Ｂ（Ｃ．Ｉ．Ｄｉｒｅｃｔ  Ｂｌｕｅ  １）、Ｄｉｒｅｃｔ  Ｓｋｙ  Ｂｌｕｅ  ５Ｂ（Ｃ．Ｉ．Ｄｉｒｅｃｔ  Ｂｌｕｅ  １５）、Ｓｕｍｉｌｉｇｈｔ  Ｓｕｐｒａ  Ｂｌｕｅ  ＢＲＲ  ｃｏｎｃ．（Ｃ．Ｉ．Ｄｉｒｅｃｔ  Ｂｌｕｅ  ７１）、Ａｃｉｄ  Ｂｌｕｅ  Ｂｌａｃｋ  １０Ｂ（Ｃ．Ｉ．Ａｃｉｄ  Ｂｌａｃｋ  １）、Ｓｕｍｉｎｏｌ  Ｍｉｌｌｉｎｇ  Ｂｌａｃｋ  ８ＢＸ（Ｃ．Ｉ．Ａｃｉｄ  Ｂｌａｃｋ  ２４）、Ｋａｙａｎｏｌ  Ｍｉｌｌｉｎｇ  Ｂｌａｃｋ  ＶＬＧ（Ｃ．Ｉ．Ａｃｉｄ  Ｂｌａｃｋ  ２６）、Ｓｕｍｉｎｏｌ  Ｆａｓｔ  Ｂｌａｃｋ  ＢＲ  ｃｏｎｃ．（Ｃ．Ｉ．Ａｃｉｄ  Ｂｌａｃｋ  ３１）、Ｍｉｔｓｕｉ  Ｎｙｌｏｎ  Ｂｌａｃｋ  ＧＬ（Ｃ．Ｉ．Ａｃｉｄ  Ｂｌａｃｋ  ５２）、Ａｉｚｅｎ  Ｏｐａｌ  Ｂｌａｃｋ  ＷＨ  ｅｘｔｒａ  ｃｏｎｃ．（Ｃ．Ｉ．Ａｃｉｄ  Ｂｌａｃｋ  ５２）、Ｓｕｍｉｌａｎ  Ｂｌａｃｋ  ＷＡ（Ｃ．Ｉ．Ａｃｉｄ  Ｂｌａｃｋ  ５２）、Ｌａｎｙｌ  Ｂｌａｃｋ  ＢＧ，ｅｘｔｒａ  ｃｏｎｃ．（Ｃ．Ｉ．Ａｃｉｄ  Ｂｌａｃｋ  １０７）、Ｋａｙａｎｏｌ  Ｍｉｌｌｉｎｇ  Ｂｌａｃｋ  ＴＬＢ（Ｃ．Ｉ．Ａｃｉｄ  Ｂｌａｃｋ  １０９）、Ｓｕｍｉｎｏｌ  Ｍｉｌｌｉｎｇ  Ｂｌａｃｋ  Ｂ（Ｃ．Ｉ．Ａｃｉｄ  Ｂｌａｃｋ  １０９）、Ｋａｙａｎｏｌ  Ｍｉｌｌｉｎｇ  Ｂｌａｃｋ  ＴＬＲ（Ｃ．Ｉ．Ａｃｉｄ  Ｂｌａｃｋ  １１０）、Ａｉｚｅｎ  Ｏｐａｌ  Ｂｌａｃｋ  ｎｅｗ  ｃｏｎｃ．（Ｃ．Ｉ．Ａｃｉｄ  Ｂｌａｃｋ  １１９）、Ｋａｙａｃｙｌ  Ｙｅｌｌｏｗ  ＧＧ（Ｃ．Ｉ．Ａｃｉｄ  Ｙｅｌｌｏｗ  １７）、Ｘｙｌｅｎｅ  Ｌｉｇｈｔ  Ｙｅｌｌｏｗ  ２Ｇ  １４０％（Ｃ．Ｉ．Ａｃｉｄ  Ｙｅｌｌｏｗ  １７）、Ｓｕｍｉｎｏｌ  Ｌｅｖｅｌｉｎｇ  Ｙｅｌｌｏｗ  ＮＲ（Ｃ．Ｉ．Ａｃｉｄ  Ｙｅｌｌｏｗ  １９）、Ｄａｉｗａ  Ｔａｒｔｒａｚｉｎｅ（Ｃ．Ｉ．Ａｃｉｄ  Ｙｅｌｌｏｗ  ２３）、Ｋａｙａｋｕ  Ｔａｒｔｒａｚｉｎｅ（Ｃ．Ｉ．Ａｃｉｄ  Ｙｅｌｌｏｗ  ２３）、Ｓｕｍｉｎｏｌ  Ｆａｓｔ  Ｙｅｌｌｏｗ  Ｒ  ｃｏｎｃ．（Ｃ．Ｉ．Ａｃｉｄ  Ｙｅｌｌｏｗ  ２５）、Ｄｉａｃｉｄ  Ｌｉｇｈｔ  Ｙｅｌｌｏｗ  ２ＧＰ（Ｃ．Ｉ．Ａｃｉｄ  Ｙｅｌｌｏｗ  ２９）、Ｓｕｍｉｎｏｌ  Ｍｉｌｌｉｎｇ  Ｙｅｌｌｏｗ  Ｏ（Ｃ．Ｉ．Ａｃｉｄ  Ｙｅｌｌｏｗ  ３８）、Ｓｕｍｉｎｏｌ  Ｍｉｌｌｉｎｇ  Ｙｅｌｌｏｗ  ＭＲ（Ｃ．Ｉ．Ａｃｉｄ  Ｙｅｌｌｏｗ  ４２）、Ｗ��ｔｅｒ  Ｙｅｌｌｏｗ  ＃６（Ｃ．Ｉ．Ａｃｉｄ  Ｙｅｌｌｏｗ  ４２）、Ｋａｙａｎｏｌ  Ｙｅｌｌｏｗ  ＮＦＧ（Ｃ．Ｉ．Ａｃｉｄ  Ｙｅｌｌｏｗ  ４９）、Ｓｕｍｉｎｏｌ  Ｍｉｌｌｉｎｇ  Ｙｅｌｌｏｗ  ３Ｇ（Ｃ．Ｉ．Ａｃｉｄ  Ｙｅｌｌｏｗ  ７２）、Ｓｕｍｉｎｏｌ  Ｆａｓｔ  Ｙｅｌｌｏｗ  Ｇ（Ｃ．Ｉ．Ａｃｉｄ  Ｙｅｌｌｏｗ  ６１）、Ｓｕｍｉｎｏｌ  Ｍｉｌｌｉｎｇ  Ｙｅｌｌｏｗ  Ｇ（Ｃ．Ｉ．Ａｃｉｄ  Ｙｅｌｌｏｗ  ７８）、Ｋａｙａｎｏｌ  Ｙｅｌｌｏｗ  Ｎ５Ｇ（Ｃ．Ｉ．Ａｃｉｄ  Ｙｅｌｌｏｗ  １１０）、Ｓｕｍｉｎｏｌ  Ｍｉｌｌｉｎｇ  Ｙｅｌｌｏｗ  ４Ｇ（Ｃ．Ｉ．Ａｃｉｄ  Ｙｅｌｌｏｗ  １４１）、Ｋａｙａｎｏｌ  Ｆａｓｔ  Ｙｅｌｌｏｗ  ＮＧ（Ｃ．Ｉ．Ａｃｉｄ  Ｙｅｌｌｏｗ  １３５）、Ｋａｙａｎｏｌ  Ｍｉｌｌｉｎｇ  Ｙｅｌｌｏｗ  ５ＧＷ（Ｃ．Ｉ．Ａｃｉｄ  Ｙｅｌｌｏｗ  １２７）、Ｋａｙａｎｏｌ  Ｍｉｌｌｉｎｇ  Ｙｅｌｌｏｗ  ６ＧＷ（Ｃ．Ｉ．Ａｃｉｄ  Ｙｅｌｌｏｗ  １４２）、Ｓｕｍｉｔｏｍｏ  Ｆａｓｔ  Ｓｃａｒｒｌｅｔ  Ａ（Ｃ．Ｉ．Ａｃｉｄ  Ｒｅｄ  ８）、Ｋａｙａｋｕ  Ｓｉｌｋ  Ｓｃａｒｌｅｔ（Ｃ．Ｉ．Ａｃｉｄ  Ｒｅｄ  ９）、Ｓｏｌａｒ  Ｒｕｂｉｎｅ  ｅｘｔｒａ（Ｃ．Ｉ．Ａｃｉｄ  Ｒｅｄ  １４）、Ｄａｉｗａ  Ｎｅｗ  Ｃｏｃｃｉｎｅ（Ｃ．Ｉ．Ａｃｉｄ  Ｒｅｄ  １８）、Ａｉｚｅｎ  Ｐｏｎｃｅａｕ  ＲＨ（Ｃ．Ｉ．Ａｃｉｄ  Ｒｅｄ  ２６）、Ｄａｉｗａ  Ａｍａｒａｎｔｈ（Ｃ．Ｉ．Ａｃｉｄ  Ｒｅｄ  ２７）、Ｓｕｍｉｎｏｌ  Ｌｅｖｅｌｉｎｇ  Ｂｒｉｌｌｉａｎｔ  Ｒｅｄ  Ｓ３Ｂ（Ｃ．Ｉ．Ａｃｉｄ  Ｒｅｄ  ３５）、Ｋａｙａｃｙｌ  Ｒｕｂｉｎｏｌ  ３ＧＳ（Ｃ．Ｉ．Ａｃｉｄ  Ｒｅｄ  ３７）、Ｓｕｍｉｎｏｌ  Ｌｅｖｅｌｉｎｇ  Ｒｕｂｉｎｏｌ  ３ＧＰ（Ｃ．Ｉ．Ａｃｉｄ  Ｒｅｄ  ５７）、Ｋａｙａｎｏｌ  Ｍｉｌｌｉｎｇ  Ｓｃａｒｌｅｔ  ＦＧＷ（Ｃ．Ｉ．Ａｃｉｄ  Ｒｅｄ  １１１）、Ｋａｙａｎｏｌ  Ｍｉｌｌｉｎｇ  Ｒｕｂｉｎｅ  ３ＢＷ（Ｃ．Ｉ．Ａｃｉｄ  Ｒｅｄ  １２９）、Ｓｕｍｉｎｏｌ  Ｍｉｌｌｉｎｇ  Ｂｒｉｌｌｉａｎｔ  Ｒｅｄ  ３ＢＮ  ｃｏｎｃ．（Ｃ．Ｉ．Ａｃｉｄ  Ｒｅｄ  １３１）、Ｓｕｍｉｎｏｌ  Ｍｉｌｌｉｎｇ  Ｂｒｉｌｌｉａｎｔ  Ｒｅｄ  ＢＳ（Ｃ．Ｉ．Ａｃｉｄ  Ｒｅｄ  １３８）、Ａｉｚｅｎ  Ｏｐａｌ  Ｐｉｎｋ  ＢＨ（Ｃ．Ｉ．Ａｃｉｄ  Ｒｅｄ  １８６）、Ｓｕｍｉｎｏｌ  Ｍｉｌｌｉｎｇ  Ｂｒｉｌｌｉａｎｔ  Ｒｅｄ  Ｂ  ｃｏｎｃ．（Ｃ．Ｉ．Ａｃｉｄ  Ｒｅｄ  ２４９）、Ｋａｙａｋｕ  Ａｃｉｄ  Ｂｒｉｌｌｉａｎｔ  Ｒｅｄ  ３ＢＬ（Ｃ．Ｉ．Ａｃｉｄ  Ｒｅｄ  ２５４）、Ｋａｙａｋｕ  Ａｃｉｄｄ  Ｂｒｉｌｌｉａｎｔ  Ｒｅｄ  ＢＬ（Ｃ．Ｉ．Ａｃｉｄ  Ｒｅｄ  ２６５）、Ｓｕｐｒｏｎｏｌ  Ｂｒｉｌｌｉａｎｔ  Ｒｅｄ  ＧＷ（Ｃ．Ｉ．Ａｃｉｄ  Ｒｅｄ  ２７６）、Ｋａｙａｎｏｌ  Ｍｉｌｌｉｎｇ  Ｃｙａｎｉｎｅ  ５Ｒ（Ｃ．Ｉ．Ａｃｉｄ  Ｂｌｕｅ  １１３）、Ａｉｚｅｎ  Ｏｐａｌ  Ｂｌｕｅ  ２ＧＬＨ（Ｃ．Ｉ．Ａｃｉｄ  Ｂｌｕｅ  １５８）、Ａｉｚｎ  Ｃａｔｈｉｌｏｎ  Ｂｌｕｅ  ＮＢＬＨ（Ｃ．Ｉ．Ｂａｓｉｃ  Ｂｌｕｅ  ６６）、Ｂｉｓｍａｒｃｋ  Ｂｒｏｗｎ  Ｇ  ｃｏｎｃ．（Ｃ．Ｉ．Ｂａｓｉｃ  Ｂｒｏｗｎ  １）、Ｖａｌｉｆａｓｔ  Ｙｅｌｌｏｗ  １１０９（Ａｃｉｄ  Ｙｅｌｌｏｗ  ４２、オリエント化学工業（株）製）、Ｖａｌｉｆａｓｔ  Ｙｅｌｌｏｗ  ３１５０（Ａｚｏ  Ｃｈｒｏｍｉｕｍ  Ｃｏｍｐｌｅｘ  Ｓｏｌｖｅｎｔ  Ｙｅｌｌｏｗ  ７９、オリエント化学工業（株）製）、Ｖａｌｉｆａｓｔ  Ｙｅｌｌｏｗ  ３１７０（Ａｚｏ  Ｃｏｂａｌｔ  Ｃｏｍｐｌｅｘ  Ｓｏｌｖｅｎｔ  Ｙｅｌｌｏｗ  １５１、オリエント化学工業（株）製）、Ｖａｌｉｆａｓｔ  Ｂｌａｃｋ  ３８０４（Ａｚｏ  Ｃｈｒｏｍｉｕｍ  ＣｏｍｐｌｅｘＳｏｌｖｅｎｔ  Ｂｌａｃｋ  ３４  ＋  Ａｍｉｎｅ、オリエント化学工業（株）製）、Ｖａｌｉｆａｓｔ  Ｏｒａｎｇｅ  ２２１０（Ａｚｏ  Ｃｈｒｏｍｉｕｍ  Ｃｏｍｐｌｅｘ、オリエント化学工業（株）製）、Ｖａｌｉｆａｓｔ  Ｒｅｄ  １３０８（Ｄｙｅ  Ｓｏｌｔ、Ｂａｓｉｃ  Ｒｅｄ  １  ＋  Ａｃｉｄ  Ｙｅｌｌｏｗ  ２３、オリエント化学工業（株）製）、Ｖａｌｉｆａｓｔ  Ｒｅｄ  １３２０（Ｄｙｅ  Ｓｏｌｔ、Ｂａｓｉｃ  Ｒｅｄ  １  ＋  Ａｚｏ、オリエント化学工業（株）製）、Ｖａｌｉｆａｓｔ  Ｖｉｏｌｅｔ  １７０１（Ｄｙｅ  Ｓｏｌｔ、Ａｃｉｄ  Ｙｅｌｌｏｗ  ４２  ＋  Ｂａｓｉｃ  Ｖｉｏｌｅｔ  １、オリエント化学工業（株）製）等のアゾ系染料、Ｓｐｉｌｏｎ  Ｙｅｌｌｏｗ  Ｃ−２ＧＨ（保土谷化学工業（株）製）等のジアリールメタン系染料、Ｃ．Ｉ．Ｓｏｌｖｅｎｔ  Ｙｅｌｌｏｗ  ３３、Ｃ．Ｉ．Ｄｉｓｐｅｒｓｅ  Ｒｅｄ  ９、Ｃ．Ｉ．Ｓｏｌｖｅｎｔ  Ｖｉｏｌｅｔ  １３、同１４、Ｃ．Ｉ．Ｄｉｓｐｅｒｓｅ  Ｖｉｏｌｅｔ  １、Ｃ．Ｉ．Ｓｏｌｖｅｎｔ  Ｂｌｕｅ  １１、同１２、同３６、Ｃ．Ｉ．Ｓｏｌｖｅｎｔ  Ｇｒｅｅｎ  ３、Ｋａｙａｒｕｓ  Ｓｕｐｒａ  Ｂｌｕｅ  ＦＦ２ＧＬ（Ｃ．Ｉ．Ｄｉｒｅｃｔ  Ｂｌｕｅ  １０６）、Ｋａｙａｋｕ  Ａｃｉｄ  Ｂｒｉｌｌｉａｎｔ  Ｆｌａｖｉｎｅ  ＦＦ（Ｃ．Ｉ．Ａｃｉｄ  Ｙｅｌｌｏｗ  ７）、Ｄｉａｃｉｄ  Ａｌｉｚａｒｉｎｅ  Ｒｕｂｉｎｏｌ  Ｆ３Ｇ  ２００％（Ｃ．Ｉ．Ａｃｉｄ  Ｒｅｄ  ８２）、Ａｕｍｉｎｏｌ  Ｌｅｖｅｌｉｎｇ  Ｂｌｕｅ  
４ＧＬ（Ｃ．Ｉ．Ａｃｉｄ  Ｂｌｕｅ  ２３）、Ｍｉｔｓｕｉ  Ｎｙｌｏｎ  Ｆａｓｔ  Ｂｌｕｅ  Ｇ（Ｃ．Ｉ．Ａｃｉｄ  Ｂｌｕｅ  ２５）、Ｋａｙａｃｙｌ  Ｂｌｕｅ  ＡＧＧ（Ｃ．Ｉ．Ａｃｉｄ  Ｂｌｕｅ  ４０）、Ｋａｙａｃｙｌ  Ｂｌｕｅ  ＢＲ（Ｃ．Ｉ．Ａｃｉｄ  Ｂｌｕｅ  ４１）、Ｍｉｔｓｕｉ  Ａｌｉｚａｒｉｎｅ  Ｓａｐｈｉｒｏｌ  ＳＥ（Ｃ．Ｉ．Ａｃｉｄ  Ｂｌｕｅ  ４３）、Ｓｕｍｉｎｏｌ  Ｌｅｖｅｌｉｎｇ  Ｓｋｙ  Ｂｌｕｅ  Ｒ  ｅｘｔｒａ  ｃｏｎｃ．（Ｃ．Ｉ．Ａｃｉｄ  Ｂｌｕｅ  ６２）、Ｍｉｔｓｕｉ  Ｎｙｌｏｎ  Ｆａｓｔ  Ｓｋｙ  Ｂｌｕｅ  Ｂ（Ｃ．Ｉ．Ａｃｉｄ  Ｂｌｕｅ  ７８）、Ｋａｙａｎｏｌ  Ｍｉｌｌｉｎｇ  Ｕｌｔｒａ  Ｓｋｙ  ＳＥ（Ｃ．Ｉ．Ａｃｉｄ  Ｂｌｕｅ  １１２）、Ｋａｙａｎｏｌ  Ｃｙａｎｉｎｅ  Ｇｒｅｅｎ  Ｇ（Ｃ．Ｉ．Ａｃｉｄ  Ｇｒｅｅｎ  ２５）、Ｓｕｍｉｎｏｌ  Ｍｉｌｌｉｎｇ  Ｇｒｅｅｎ  Ｇ（Ｃ．Ｉ．Ａｃｉｄ  Ｇｒｅｅｎ  ２７）等を用いることができ、１種または２種以上を適宣選択して用いることができる。
【００３１】
着色材として使用する顔料としては、従来公知のＰｉｇｍｅｎｔ  Ｂｌａｃｋ  ６、同７等のカーボンブラック、Ｐｉｇｍｅｎｔ  Ｂｌｕｅ  ２７、同９、Ｐｉｇｍｅｎｔ  Ｖｉｏｌｅｔ  １５、Ｐｉｇｍｅｎｔ  Ｒｅｄ  ２５９等の金属錯塩系顔料、Ｐｉｇｍｅｎｔ  Ｗｈｉｔｅ  ６、Ｐｉｇｍｅｎｔ  Ｙｅｌｌｏｗ  ４２、Ｐｉｇｍｅｎｔ  Ｂｌａｃｋ  １１、Ｐｉｇｍｅｎｔ  Ｒｅｄ  １０１等の金属酸化物系顔料、Ｐｉｇｍｅｎｔ  Ｙｅｌｌｏｗ  ５３、Ｐｉｇｍｅｎｔ  Ｂｒｏｗｎ  ２４等の複合酸化物系顔料等、Ｐｉｇｍｅｎｔ  Ｗｈｉｔｅ  ２１、同２２、同２７、同２８、同１９、同２４、カオリンクレー、焼成クレー、タルク、ベントナイト、マイカ、白雲母、金雲母、ネフェリンシナイト等の体質顔料、アルミニウムペースト、アルミニウムフレークパウダー、ブロンズ粉等の金属粉系顔料、Ｐｉｇｍｅｎｔ  Ｗｈｉｔｅ  １、同１４、二酸化チタン、被覆雲母等の真珠光沢顔料等の無機顔料、Ｐｉｇｍｅｎｔ  Ｒｅｄ  ８１、同８１：１、同８１：２、同８１：３、同８１：４、同８２、同８３、同８４、同９０、同９０：１、同１５１、同１６９、同１７２、同１７３、同１７４、同１９１、Ｐｉｇｍｅｎｔ  Ｏｒａｎｇｅ  ３９、Ｐｉｇｍｅｎｔ  Ｙｅｌｌｏｗ  １８、同１００、同１０４、同１１５、同１１７、Ｐｉｇｍｅｎｔ  Ｂｌｕｅ  １、同１：２、同２、同３、同８、同９、同１０、同１１、同１２、同１４、同５３、同６２、同６３、Ｐｉｇｍｅｎｔ  Ｖｉｏｔｅｌ  １、同２、同２：２、同３、同３：１、同３：３、同４、同５、同５：１、同６：１、同７：１、同９、同１２、同２０、同２６、同２７、同３９、Ｐｉｇｍｅｎｔ  Ｇｒｅｅｎ  １、同２、同３、同４、同８、同９、同１０、同１２、同４５、Ｐｉｇｍｅｎｔ  Ｂｒｏｗｎ  ３等のレーキ系顔料、Ｐｉｇｍｅｎｔ  Ｒｅｄ  １、同３、同２１、同１１２、同１１４、同１４６、同１７０、同１８７、同１５０、同１８５、同３８、同４１、Ｐｉｇｍｅｎｔ  Ｏｒａｎｇｅ  ５、同３８、同３６、同１６、同１３、同３４、Ｐｉｇｍｅｎｔ  Ｙｅｌｌｏｗ  １、同３、同９７、同１６７、同１５４、同１２、同１３、同１４、同１７、同５５、同８３、同８１、同１０、Ｐｉｇｍｅｎｔ  Ｂｒｏｗｎ  ２５等の不溶性アゾ顔料、Ｐｉｇｍｅｎｔ  Ｒｅｄ  １４４、同１６６等の縮合アゾ顔料、Ｐｉｇｍｅｎｔ  Ｒｅｄ  ５３、同５３：１、同５３：３、同５０、同５０：１、同４９、同４９：１、同４９：２、同４９：３、同５７：１、同４８：１、同４８：２、同４８：３、同４８：４、同５２：１、同６３：１、同６３：２、同５８：２、同５８：４、同５１、同６０：１、同６４：１、Ｐｉｇｍｅｎｔ  Ｏｒａｎｇｅ  １７、同１８、同１９、Ｐｉｇｍｅｎｔ  Ｙｅｌｌｏｗ  ６１、同６２等のアゾレーキ系顔料、Ｐｉｇｍｅｎｔ  Ｂｌｕｅ  １５、同１５：１、同１５：２、同１５：３、同１５：４、同１５：５、同１５：６、同１６、同１７：１、Ｐｉｇｍｅｎｔ  Ｇｒｅｅｎ  ７、同３６、同３７等のフタロシアニン系顔料、Ｐｉｇｍｅｎｔ  Ｒｅｄ  １２２、同２０２、同２０６、同２０７、同２０９、Ｐｉｇｍｅｎｔ  Ｏｒａｎｇｅ  ４８、Ｐｉｇｍｅｎｔ  Ｖｉｏｌｅｔ  １９等のキナクリドン系顔料、Ｐｉｇｍｅｎｔ  Ｒｅｄ  １６８、同１７７、Ｐｉｇｍｅｎｔ  Ｏｒａｎｇｅ  ５１、Ｐｉｇｍｅｎｔ  Ｙｅｌｌｏｗ  ２４、同１０８、Ｐｉｇｍｅｎｔ  Ｂｌｕｅ  ６０等のアントラキノン系顔料、Ｐｉｇｍｅｎｔ  Ｒｅｄ  １２３、同１４９、同１７８、同１７９、同１９０、同２２４、Ｐｉｇｍｅｎｔ  Ｖｉｏｌｅｔ  ２９、Ｐｉｇｍｅｎｔ  Ｂｌａｃｋ  ３１、同３２等のペリレン系顔料、Ｐｉｇｍｅｎｔ  Ｒｅｄ  １９４、Ｐｉｇｍｅｎｔ  Ｏｒａｎｇｅ  ４３等のペリノン系顔料、Ｐｉｇｍｅｎｔ  Ｒｅｄ  ８８、同１８１、Ｐｉｇｍｅｎｔ  Ｂｒｏｗｎ  ２７、Ｐｉｇｍｅｎｔ  Ｂｌｕｅ  ６６、同６３等のインジゴ系顔料、Ｐｉｇｍｅｎｔ  Ｖｉｏｌｅｔ  ２３、同３７等のジオキサジン系顔料、Ｐｉｇｍｅｎｔ  Ｙｅｌｌｏｗ  １３８等のキノフタロン系顔料、Ｐｉｇｍｅｎｔ  Ｏｒａｎｇｅ  ６１、Ｐｉｇｍｅｎｔ  Ｙｅｌｌｏｗ  １０９、同１１０、同１７３等のイソインドリノン系顔料、Ｐｉｇｍｅｎｔ  Ｒｅｄ  ２６０、Ｐｉｇｍｅｎｔ  Ｏｒａｎｇｅ  ６６、同６９、Ｐｉｇｍｅｎｔ  Ｙｅｌｌｏｗ  １３９、同１８５等のイソインドリン系顔料、Ｐｉｇｍｅｎｔ  Ｙｅｌｌｏｗ  １５０、Ｐｉｇｍｅｎｔ  Ｇｒｅｅｎ  ８、同１０等のアゾ金属錯体顔料、Ｐｉｇｍｅｎｔ  Ｒｅｄ  ２５７、Ｐｉｇｍｅｎｔ  Ｏｒａｎｇｅ  ６８、Ｐｉｇｍｅｎｔ  Ｙｅｌｌｏｗ  １２９、同１５３、同６５等のアゾメチン金属錯体顔料、Ｐｉｇｍｅｎｔ  Ｒｅｄ  ２５４、同２５５、同２６４、同２７０、同２７２、Ｐｉｇｍｅｎｔ  Ｏｒａｎｇｅ  ７１、同７３等のジケトピロロピロール系顔料、Ｐｉｇｍｅｎｔ  Ｂｌｕｅ  １８、同１９、同５６、同５７、同６１、同５６：１、同６１：１等のアルカリブルー顔料、Ｐｉｇｍｅｎｔ  Ｂｌａｃｋ  １等のアニリンブラック、Ｂａｓｉｃ  Ｙｅｌｌｏｗ  ４０、Ｂａｓｉｃ  Ｒｅｄ  １、Ｂａｓｉｃ  Ｖｉｏｌｅｔ  １０、Ａｃｉｄ  Ｙｅｌｌｏｗ  ７、Ａｃｉｄ  Ｒｅｄ  ９２、Ａｃｉｄ  Ｂｌｕｅ  ９、Ｄｉｓｐｅｒｓｅ  Ｙｅｌｌｏｗ  １２１、Ｄｉｓｐｅｒｓｅ  Ｂｌｕｅ  ７、Ｄｉｒｅｃｔ  Ｙｅｌｌｏｗ  ８５、フルオロセントブライティングホワイテックスＷＳ５２、Ｓｏｌｖｅｎｔ  Ｙｅｌｌｏｗ  ４４、Ｓｏｌｖｅｎｔ  Ｂｌｕｅ  ５等の蛍光染料を合成樹脂中で固溶体とした蛍光顔料等の有機顔料等の中から、油性マーキングペン用インキに微粒子として安定に分散し得るものを１種または２種以上を適宣選択して用いることができる。
【００３２】
染料の可溶化剤は従来公知のものが使用でき、具体例として、ネオペレックスＧＳ（花王ケミカル（株）製）、カプリン酸、オレイン酸などの脂肪酸エステル、サルコシネートＯＨ（日光ケミカルズ（株））、オレオイルザルコシン  ２２１Ｐ（日油（株）製）などの中から、１種または２種以上を適宜選択して用いることができる。
【００３３】
着色剤の使用量は、着色剤の種類やインキ組成物中の他の成分によって異なるものの、インキ組成物全量に対して１.００重量％以上３０.００重量％以下が好ましい。着色剤の総量はインキ組成物全量に対して１．００重量％より少ないと濃度が低すぎて筆跡が確認しにくく、インキ組成物全量に対して３０．００重量％を超えても筆跡の濃度はほとんど向上せず、インキ粘度が高くなり、インキ追従不良による筆記カスレが生じることがある。
【００３４】
非吸収面での耐水性付与、皮膜形成付与、被筆記面への付着性付与およびインキの粘度調整等の目的で、天然樹脂、合成樹脂が使用でき、具体的には、ロジン樹脂、ロジンエステル、ロジン変性グリセリンエステル、ロジン変性マレイン酸樹脂、ロジン変性フェノール樹脂、ロジン変性フェノールグリセリンエステル等のロジン系樹脂、エチルセルロース、アセチルセルロース等のセルロース樹脂、石油系樹脂、ケトン系樹脂、ポリビニルブチラール、塩化ビニル−酢酸ビニル共重合物、塩化ビニリデン−塩化ビニル共重合物、セラック、ポリビニルアルコール、ポリアクリル酸ソーダ、ポリアクリルアミド、ポリエチレンオキサイド、ポリビニルピロリドン等の水溶性合成高分子、グァーガム、ローカストビーンガム及びそれらの誘導体などの種子多糖類、キサンタンガム、ウェランガム及びそれらの誘導体などの微生物系多糖類、カラギーナン、アルギン酸及びそれらの誘導体などの海藻多糖類、タラガントガム等の樹脂多糖類、セルロース系樹脂等が挙げられる。具体的には、フェノール樹脂として、タマノル１００Ｓ、同５１０（以上、荒川化学工業（株）製）、ヒタノール１５０１、同２５０１（以上、日立化成工業（株）製）、ＹＰ−９０、ＹＰ−９０Ｌ、ＹＳポリスターＳ１４５、同＃２１００、同＃２１１５、同＃２１３０、同Ｔ８０、同Ｔ１００、同Ｔ１１５、同Ｔ１３０、同Ｔ１４５、マイティエースＧ１２５、同１５０（以上、ヤスハラケミカル（株）製）などが、ケトン樹脂として、ケトンレジンＫ−９０（荒川化学工業（株）製）、ハロン８０、同１１０Ｈ（以上、本州化学（株）製）、シンセティックレジンＡＰ、同ＳＫ、同１２０１（以上、ヒュルス社製、独国）などが、ロジン樹脂として、ハーコリンＤ、ペンタリン２５５、同２６１（以上、理化ハーキュレス（株）製）、ハリマックＴ８０、ハリエスターＮＬ、ネオトールＣ、ガムロジンＸ（以上、ハリマ化成（株）製）、ガムロジンＷＷ（中国産）、中国レジンＸ（中国産）、エステルガムＨ（荒川化学工業（株）製）などが、ブチラール樹脂として、デンカブチラール＃２０００−Ｌ、同＃３０００−１、同＃３０００−２、同＃３０００−４、同＃３０００−Ｋ（以上、電気化学工業（株）製）、エスレックＢＬ−１、同４ＢＬ−３、同ＢＬ−Ｓ、同ＢＸ−１０（以上、積水化学工業（株）製）などが、セラックとして、セラックＮＳＣ、セラックＣＳ、セラックＢ．Ｄ．Ｓ．（以上、日本シェラック工業（株）製）、セラックＧＢＮ−Ｄ、セラックＰＥＡＲＬ−Ｎ８１１、セラックＧＢＮ−ＤＦ（以上、（株）岐阜セラック製造所製）などが挙げられる。中でも、ロジン樹脂、ケトン樹脂、マレイン酸樹脂、フェノール樹脂を用いると、非吸収面への筆跡の定着性がよく、好ましい。
これらは単独あるいは複数混合して使用でき、その使用量はインキ組成物全量に対して１．００重量％以上２０．００重量％以下が好ましい。インキ組成物全量に対して１．００重量％未満では非吸収面に対する筆跡の定着性が不十分であり、インキ組成物全量に対して２０．００重量％を超えるとインキの粘度が高くなり、インキの追従不良による筆記カスレが生じるおそれがある。
【００３５】
有機溶剤として、エタノール、ｎ−プロピルアルコール、イソプロピルアルコール、ｎ−ブチルアルコール、イソブチルアルコール、第三ブチルアルコール等の低級アルコールや、酢酸エチル、酢酸ブチル等の低級脂肪酸の低級アルコールエステルや、シクロヘキサン、エチルシクロヘキサン等の脂環族炭化水素やグリコールのアルキルアルコール等や、キシレン、トルエン等の芳香族炭化水素や、メチルエチルケトン、メチルイソブチルケトン等の低級脂肪族ケトンや、酢酸エチル、酢酸ブチル等の低級脂肪酸の低級アルコールエステルや、ヘキサン、ヘプタン等の脂肪族炭化水素や、シクロヘキサン、エチルシクロヘキサン等の脂環族炭化水素や、エチレングリコールモノエチルエーテル、エチレングリコールモノメチルエーテル、プロピレングリコールモノメチルエーテル、プロピレングリコールモノエチルエーテル等のグリコールアルキルエーテルやこれらのエステル等の有機溶剤、エチレングリコールモノメチルエーテル、エチレングリコールモノエチルエーテル、エチレングリコールモノブチルエーテル、エチレングリコールモノヘキシルエーテル、ジエチレングリコールモノメチルエーテル、ジエチレングリコールモノエチルエーテル、ジエチレングリコールモノブチルエーテル、ジエチレングリコールモノヘキシルエーテル、プロピレングリコールモノメチルエーテル、プロピレングリコールモノエチルエーテル、プロピレングリコールモノノルマルブチルエーテル、プロピレングリコールモノノルマルプロピルエーテル、ジプロピレングリコールモノメチルエーテル、ジプロピレングリコールモノエチルエーテル、ジプロピレングリコールモノノルマルプロピルエーテル、ジプロピレングリコールモノブチルエーテル、トリプロピレングリコールモノメチルエーテル、トリプロピレングリコールモノエチルエーテル、トリプロピレングリコールモノブチルエーテル等のグリコールエーテル系溶剤や、エチレングリコール、ジエチレングリコール、プロピレングリコール、ジプロピレングリコール、ヘキシレングリコール、グリセリン、ポリエチレングリコール等のグリコール系溶剤、酢酸エチル、酢酸−ｎ−プロピル、酢酸イソプロプル、酢酸−ｎ−ブチル、酢酸イソブチル、酢酸−ｎ−アミル、酢酸−２−エチルヘキシル、イソ酪酸イソブチル、乳酸エチル、乳酸−ｎ−ブチル等のエステル系溶剤や、アルコールやそのエチレンオキサイド及び／またはプロピレンオキサイド付加誘導体や、β−フェニルエチルアルコール、α−メチルベンジルアルコール、ラウリルアルコール、トリデシルアルコール、イソドデシルアルコール、イソトリデシルアルコール等のアルコール系溶剤や、エチレングリコールモノフェニルエーテル、プロピレングリコールモノフェニルエーテルやそのエチレンオキサイド及び／またはプロピレンオキサイド付加誘導体等の芳香環を持つグリコールエーテル系溶剤、ジメチルスルホキシド等を単独もしくは複数混合して使用可能である。これらは単独もしくは複数混合して使用可能であり、これらの使用量はインキ組成物全量に対して５０.００重量％以上９０.００重量％以下であり、好ましくは６０.００重量％以上７５.００重量％以下である。
【００３６】
油性マーキングペン用インキの経時安定性を向上させる有機溶剤として、ベンジルアルコール、フェニルセロソルブ、ベンジルグリコール、フェニルジグリコール、フェニルトリグリコール、ベンジルジグリコール、ベンジルトリグリコールが挙げられる。これらは単独もしくは複数混合して使用可能であり、これらの使用量は、インキ組成物全量に対して１.００重量％以上１０.００重量％以下であり、好ましくはインキ組成物全量に対して３.００重量％以上７.００重量％以下である。インキ組成物全量に対して１０．００重量％を超えると、ガラスなどの非吸収面に筆記した際の筆記定着性が低下するおそれがある。
【００３７】
本発明の油性マーキングペン用インキを製造するに際しては、従来知られている種々の方法が採用できる。例えば、上記各成分を配合し、ホモミキサー、ラボミキサー等の高速撹拌機や、ボールミル、サンドミルまたはビーズミル等の分散機にて混合・分散することにより容易に得ることができる。
【実施例】
【００３８】
実施例１
Ｖａlｉｆａｓｔ  Ｒｅｄ  １３０８（赤染料、オリエント化学工業（株）製）
０．２５重量％
Ｓｐｉｌｏｎ  Ｙｅｌｌｏｗ  Ｃ−ＧＮＨ（黄染料、保土化学工業（株）製）
０．２５重量％
Ｐｉｇｍｅｎｔ  Ｂｌａｃｋ  ６（黒顔料）                          ３．５０重量％
エタノール                                                      ５２．１６重量％
イソプロピルアルコール                                            ８．１７重量％
アセトン                                                          ０．６３重量％
ｎ−プロピルアルコール                                          ２０．６４重量％
ベンジルアルコール                                                ３．００重量％
ジステアリン酸テトラグリセリル（炭素数１８の直鎖飽和脂肪酸でジエステル化）
０．５０重量％
モノステアリン酸テトラグリセリル（炭素数１８の直鎖飽和脂肪酸でモノエステル化）
０．１５重量％
トリステアリン酸テトラグリセリル（炭素数１８の直鎖飽和脂肪酸でトリエステル化）
０．１５重量％
テトラステアリン酸テトラグリセリル（炭素数１８の直鎖飽和脂肪酸でテトラエステル化）
０．１０重量％
イオン交換水                                                      １．００重量％
ガムロジンＷＷ（中国産）                                          ６．００重量％
ネオペレックス  ＧＳ（ドデシルベンゼンスルホン酸、花王ケミカル（株）製）
４．００重量％
上記成分を、撹拌混合して溶解させ黒色の油性マーキングペン用インキを得た。５℃におけるインキ粘度は５．４ｍＰａ・ｓであった。
【００３９】
実施例２
Ｖａlｉｆａｓｔ  Ｒｅｄ  １３０８（赤染料、オリエント化学工業（株）製）
０．３０重量％
Ｓｐｉｌｏｎ  Ｙｅｌｌｏｗ  Ｃ−ＧＮＨ（黄染料、保土化学工業（株）製）
０．３０重量％
Ｎｉｇｒｏｓｉｎｅ  Ｂａｓｅ  ＥＲ（黒染料、オリエント化学工業（株）製）
１０．０重量％
エタノール                                                      ４５．６６重量％
イソプロピルアルコール                                            ６．３６重量％
アセトン                                                          ０．５８重量％
ｎ−プロピルアルコール                                          １４．３０重量％
ベンジルアルコール                                                ５．５０重量％
ジステアリン酸テトラグリセリル（炭素数１８の直鎖飽和脂肪酸でジエステル化）
２．００重量％
トリステアリン酸テトラグリセリル（炭素数１８の直鎖飽和脂肪酸でトリエステル化）
１．２５重量％
テトラステアリン酸テトラグリセリル（炭素数１８の直鎖飽和脂肪酸でテトラエステル化）
１．００重量％
ジオレイン酸テトラグリセリル（炭素数１８の不飽和脂肪酸でジエステル化）
０．１５重量％
ジイソステアリン酸テトラグリセリル（炭素数１８の分岐脂肪酸でジエステル化）
０．１０重量％
イオン交換水                                                      ２．４０重量％
ガムロジンＷＷ（中国産）                                          ５．５０重量％
オレオイルザルコシン  ２２１Ｐ（オレオイルザルコシン、日油（株）製）
４．００重量％
上記成分を、撹拌混合して溶解させ黒色の油性マーキングペン用インキを得た。５℃におけるインキ粘度は６．１ｍＰａ・ｓであった。
【００４０】
実施例３
Ｃ．Ｉ．  Ｂａｓｉｃ  Ｒｅｄ  １（赤染料）                        ０．５０重量％
Ｃ．Ｉ．  Ａｃｉｄ  Ｙｅｌｌｏｗ  ２３（黄染料）                  ０．２５重量％
Ｐｉｇｍｅｎｔ  Ｒｅｄ  ８１（赤顔料）                            ４．００重量％
Ｃ．Ｉ．  Ａｃｉｄ  Ｙｅｌｌｏｗ  ４２（黄染料）                  ０．２５重量％
Ｓｐｉｌｏｎ  Ｙｅｌｌｏｗ  Ｃ−２ＧＨ（黄染料、保土谷化学工業（株）製）
０．５０重量％
エタノール                                                      ５０．８７重量％
イソプロピルアルコール                                            ７．９７重量％
アセトン                                                          ０．６３重量％
ｎ−プロピルアルコール                                          １４．９５重量％
フェニルセロソルブ                                                ５．１０重量％
ジアラギジン酸テトラグリセリル（炭素数２０の直鎖飽和脂肪酸でジエステル化）
１．００重量％
トリステアリン酸テトラグリセリル（炭素数１８の直鎖飽和脂肪酸でトリエステル化）
０．０２重量％
テトラステアリン酸テトラグリセリル（炭素数１８の直鎖飽和脂肪酸でテトラエステル化）
０．０１重量％
イオン交換水                                                      ４．９５重量％
中国ロジンＸ（中国産）                                            ５．００重量％
サルコシネートＯＨ（オレオイルサルコシン、日光ケミカルズ（株）製）４．００重量％
上記成分を、撹拌混合して溶解させ赤色の油性マーキングペン用インキを得た。５℃におけるインキ粘度は４．５ｍＰａ・ｓであった。
【００４１】
実施例４
Ｃ．Ｉ．Ｓｏｌｖｅｎｔ  Ｂｌｕｅ  ４（青染料）                    ０．２５重量％
Ｃ．Ｉ．Ｓｏｌｖｅｎｔ  Ｒｅｄ  ４９（赤染料）                    ０．１０重量％
Ｐｉｇｍｅｎｔ  Ｂｌｕｅ  １（青顔料）                            ８．００重量％
Ｃ．Ｉ．  Ｓｏｌｖｅｎｔ  Ｂｌｕｅ  ７０（青染料）                ０．２５重量％
エタノール                                                      ４３．０９重量％
イソプロピルアルコール                                            ６．７５重量％
アセトン                                                          ０．５３重量％
ｎ−プロピルアルコール                                          １８．５０重量％
プロピレングリコールモノメチルエーテル                            ５．００重量％
ジパルミチン酸テトラグリセリル（炭素数１６の直鎖飽和脂肪酸でジエステル化）
１．５０重量％
トリステアリン酸テトラグリセリル（炭素数１８の直鎖飽和脂肪酸でトリエステル化）
０．０２重量％
テトラステアリン酸テトラグリセリル（炭素数１８の直鎖飽和脂肪酸でテトラエステル化）
０．０１重量％
イオン交換水                                                      ７．００重量％
中国ロジンＸ（中国産）                                            ５．００重量％
カプリン酸                                                        ４．００重量％
上記成分を、撹拌混合して溶解させ青色の油性マーキングペン用インキを得た。５℃におけるインキ粘度は５．８ｍＰａ・ｓであった。
【００４２】
実施例５
Ｐｉｇｍｅｎｔ  Ｇｒｅｅｎ  １（緑顔料）                          ８．６０重量％
エタノール                                                      ４３．０９重量％
イソプロピルアルコール                                            ６．３５重量％
アセトン                                                          ０．５６重量％
ｎ−プロピルアルコール                                          １２．００重量％
ジメチルスルホキシド                                              ５．００重量％
ジミリスチン酸テトラグリセリル（炭素数１４の直鎖飽和脂肪酸でジエステル化）
２．５０重量％
ジカプリン酸テトラグリセリル（炭素数１０の直鎖飽和脂肪酸でジエステル化）
２．５０重量％
モノステアリン酸テトラグリセリル（炭素数１８の直鎖飽和脂肪酸でモノエステル化）
０．１０重量％
トリステアリン酸テトラグリセリル（炭素数１８の直鎖飽和脂肪酸でトリエステル化）
０．２０重量％
テトラステアリン酸テトラグリセリル（炭素数１８の直鎖飽和脂肪酸でテトラエステル化）
０．１０重量％
イオン交換水                                                    １０．００重量％
ハリマック  Ｔ−８０（ロジン変性マレイン酸樹脂、ハリマ化成（株）製）
５．００重量％
ネオペレックス  ＧＳ（ドデシルベンゼンスルホン酸、花王ケミカル（株）製）
４．００重量％
上記成分を、撹拌混合して溶解させ緑色の油性マーキングペン用インキを得た。５℃におけるインキ粘度は６．１ｍＰａ・ｓであった。
【００４３】
実施例６
Ｖａlｉｆａｓｔ  Ｒｅｄ  １３０８（赤染料、オリエント化学工業（株）製）
０．５０重量％
Ｓｐｉｌｏｎ  Ｙｅｌｌｏｗ  Ｃ−ＧＮＨ（黄染料、保土化学工業（株）製）
０．５０重量％
Ｐｉｇｍｅｎｔ  Ｂｌａｃｋ  ６（黒顔料）                          ７．００重量％
エタノール                                                      ３０．３５重量％
イソプロピルアルコール                                            ４．７６重量％
アセトン                                                          ０．３９重量％
ｎ−プロピルアルコール                                          ４０．００重量％
ベンジルアルコール                                              １２．００重量％
ジステアリン酸テトラグリセリル（炭素数１８の直鎖飽和脂肪酸でジエステル化）
０．５０重量％
ネオペレックス  ＧＳ（ドデシルベンゼンスルホン酸、花王ケミカル（株）製）
４．００重量％
上記成分を、撹拌混合して溶解させ黒色の油性マーキングペン用インキを得た。５℃におけるインキ粘度は４．９ｍＰａ・ｓであった。
【００４４】
実施例７
Ｖａlｉｆａｓｔ  Ｒｅｄ  １３０８（赤染料、オリエント化学工業（株）製）
０．３０重量％
Ｓｐｉｌｏｎ  Ｙｅｌｌｏｗ  Ｃ−ＧＮＨ（黄染料、保土化学工業（株）製）  
０．３０重量％
Ｎｉｇｒｏｓｉｎｅ  Ｂａｓｅ  ＥＲ（黒染料、オリエント化学工業（株）製）
１０．００重量％
エタノール                                                      ４５．６６重量％
イソプロピルアルコール                                            ６．３６重量％
アセトン                                                          ０．５８重量％
ｎ−プロピルアルコール                                          １４．９０重量％
ベンジルアルコール                                                ５．５０重量％
ジステアリン酸テトラグリセリル（炭素数１８の直鎖飽和脂肪酸でジエステル化）
２．００重量％
トリステアリン酸テトラグリセリル（炭素数１８の直鎖飽和脂肪酸でトリエステル化）
１．２５重量％
テトラステアリン酸テトラグリセリル（炭素数１８の直鎖飽和脂肪酸でテトラエステル化）
１．２５重量％
イオン交換水                                                      ２．４０重量％
セラック（日本シェラック工業（株）製）                            ５．５０重量％オレオイルザルコシン  ２２１Ｐ（オレオイルザルコシン、日油（株）製）
４．００重量％
上記成分を、撹拌混合して溶解させ黒色の油性マーキングペン用インキを得た。５℃におけるインキ粘度は５．７ｍＰａ・ｓであった。
【００４５】
実施例８
実施例３において、エタノール、イソプロピルアルコール、アセトンの代わりにｎ−プロピルアルコールを加えた以外は同様に為して油性マーキングペン用インキを得た。５℃におけるインキ粘度は５．２ｍＰａ・ｓであった。
【００４６】
実施例９
実施例１において、ジステアリン酸テトラグリセリル（炭素数１８の直鎖飽和脂肪酸でジエステル化）を０．５０重量％から０．０１重量％に減らし、モノステアリン酸テトラグリセリル（炭素数１８の直鎖飽和脂肪酸でモノエステル化）全量と、トリステアリン酸テトラグリセリル（炭素数１８の直鎖飽和脂肪酸でトリエステル化）全量と、テトラステアリン酸テトラグリセリル（炭素数１８の直鎖飽和脂肪酸でテトラエステル化）全量を除き、ｎ−プロピルアルコールを変わりに加えた以外は同様に為して油性マーキングペン用インキを得た。５℃におけるインキ粘度は４．６ｍＰａ・ｓであった。
【００４７】
実施例１０
Ｖａlｉｆａｓｔ  Ｒｅｄ  １３０８（赤染料、オリエント化学工業（株）製）
０．７５重量％
Ｓｐｉｌｏｎ  Ｙｅｌｌｏｗ  Ｃ−ＧＮＨ（黄染料、保土化学工業（株）製）
０．７５重量％
Ｐｉｇｍｅｎｔ  Ｂｌａｃｋ  ６（黒顔料）                        １２．００重量％
エタノール                                                      １１．５４重量％
イソプロピルアルコール                                            １．８１重量％
アセトン                                                          ０．１５重量％
ｎ−プロピルアルコール                                          ３４．２０重量％
ベンジルアルコール                                              １２．４０重量％
ジステアリン酸テトラグリセリル（炭素数１８の直鎖飽和脂肪酸でジエステル化）
１０．００重量％
モノステアリン酸テトラグリセリル（炭素数１８の直鎖飽和脂肪酸でモノエステル化）
０．１５重量％
トリステアリン酸テトラグリセリル（炭素数１８の直鎖飽和脂肪酸でトリエステル化）
０．１５重量％
テトラステアリン酸テトラグリセリル（炭素数１８の直鎖飽和脂肪酸でテトラエステル化）
０．１０重量％
イオン交換水                                                      ２．００重量％
ガムロジンＷＷ（中国産）                                        １０．００重量％
ネオペレックス  ＧＳ（ドデシルベンゼンスルホン酸、花王ケミカル（株）製）
４．００重量％
上記成分を、撹拌混合して溶解させ黒色の油性マーキングペン用インキを得た。５℃におけるインキ粘度は２１．５ｍＰａ・ｓであった。
【００４８】
実施例１１
Ｖａlｉｆａｓｔ  Ｒｅｄ  １３０８（赤染料、オリエント化学工業（株）製）
０．４０重量％
Ｓｐｉｌｏｎ  Ｙｅｌｌｏｗ  Ｃ−ＧＮＨ（黄染料、保土化学工業（株）製）
０．８０重量％
Ｎｉｇｒｏｓｉｎｅ  Ｂａｓｅ  ＥＲ（黒染料、オリエント化学工業（株）製）
２０．００重量％
エタノール                                                      ４５．７０重量％
イソプロピルアルコール                                            ７．１６重量％
アセトン                                                          ０．５４重量％
ｎ−プロピルアルコール                                            ０．５０重量％
ベンジルアルコール                                                ６．００重量％
ジステアリン酸テトラグリセリル（炭素数１８の直鎖飽和脂肪酸でジエステル化）
０．５０重量％
テトラステアリン酸テトラグリセリル（炭素数１８の直鎖飽和脂肪酸でテトラエステル化）
０．２０重量％
ペンタステアリン酸テトラグリセリル（炭素数１８の直鎖飽和脂肪酸でペンタエステル化）
０．２０重量％
イオン交換水                                                      ２．９０重量％
ガムロジンＷＷ（中国産）                                          ５．１０重量％
オレオイルザルコシン  ２２１Ｐ（オレオイルザルコシン、日油（株）製）
１０．００重量％
上記成分を、撹拌混合して溶解させ黒色の油性マーキングペン用インキを得た。５℃におけるインキ粘度は２２．５ｍＰａ・ｓであった。
【００４９】
実施例１２
Ｃ．Ｉ．Ａｃｉｄ  Ｙｅｌｌｏｗ  ７（黄染料）                      ２．１０重量％
Ｃ．Ｉ．Ｓｏｌｖｅｎｔ  Ｂｌｕｅ  １１（青染料）                  ８．５０重量％
エタノール                                                      ４５．６６重量％
イソプロピルアルコール                                            ６．３６重量％
アセトン                                                          ０．５８重量％
ｎ−プロピルアルコール                                          １４．９０重量％
ベンジルアルコール                                                ５．５０重量％
ジステアリン酸テトラグリセリル（炭素数１８の直鎖飽和脂肪酸でジエステル化）
２．００重量％
トリステアリン酸テトラグリセリル（炭素数１８の直鎖飽和脂肪酸でトリエステル化）
１．２５重量％
テトラステアリン酸テトラグリセリル（炭素数１８の直鎖飽和脂肪酸でテトラエステル化）
１．００重量％
ジオレイン酸テトラグリセリル（炭素数１８の不飽和脂肪酸でジエステル化）
０．１５重量％
ジイソステアリン酸テトラグリセリル（炭素数１８の分岐脂肪酸でジエステル化）
０．１０重量％
イオン交換水                                                      ２．４０重量％
ガムロジンＷＷ（中国産）                                          ５．５０重量％
オレオイルザルコシン  ２２１Ｐ（オレオイルザルコシン、日油（株）製）
４．００重量％
上記成分を、撹拌混合して溶解させ青色の油性マーキングペン用インキを得た。５℃におけるインキ粘度は５．８ｍＰａ・ｓであった。
【００５０】
実施例１３
実施例１において、ｎ−プロピルアルコール  １４．００重量％を除き、イオン交換水  １４．００重量％を加えた以外は同様に為して、油性マーキングペン用インキを得た。５℃におけるインキ粘度は６．３ｍＰａ・ｓであった。
【００５１】
比較例１
実施例１において、ジステアリン酸テトラグリセリル（炭素数１８の直鎖飽和脂肪酸でジエステル化）全量と、モノステアリン酸テトラグリセリル（炭素数１８の直鎖飽和脂肪酸でモノエステル化）全量と、トリステアリン酸テトラグリセリル（炭素数１８の直鎖飽和脂肪酸でトリエステル化）全量と、テトラステアリン酸テトラグリセリル（炭素数１８の直鎖飽和脂肪酸でテトラエステル化）全量と、ｎ−プロピルアルコール  １．１０重量％を除き、ＳＹグリスターＴＳ−３Ｓ（トリステアリン酸ヘキサグリセリル、炭素数１８の直鎖飽和脂肪酸でトリエステル化したヘキサグリセリンからなるポリグリセリン脂肪酸エステル、坂本薬品化学（株）製）  ２．００重量％を加えた以外は同様に為して油性マーキングペン用インキを得た。５℃におけるインキ粘度は５．６ｍＰａ・ｓであった。
【００５２】
比較例２
実施例１において、ジステアリン酸テトラグリセリル（炭素数１８の直鎖飽和脂肪酸でジエステル化）全量と、モノステアリン酸テトラグリセリル（炭素数１８の直鎖飽和脂肪酸でモノエステル化）全量と、トリステアリン酸テトラグリセリル（炭素数１８の直鎖飽和脂肪酸でトリエステル化）全量と、テトラステアリン酸テトラグリセリル（炭素数１８の直鎖飽和脂肪酸でテトラエステル化）全量と、ｎ−プロピルアルコール  ２．１０重量％を除いて、ジステアリン酸ヘキサグリセリル（炭素数１８の直鎖飽和脂肪酸でジエステル化したヘキサグリセリンからなるポリグリセリン脂肪酸エステル）  ３．００重量％加えた以外は同様に為して油性マーキングペン用インキを得た。５℃におけるインキ粘度は５．１ｍＰａ・ｓであった。
【００５３】
比較例３
実施例１において、ジステアリン酸テトラグリセリル（炭素数１８の直鎖飽和脂肪酸でジエステル化）全量と、モノステアリン酸テトラグリセリル（炭素数１８の直鎖飽和脂肪酸でモノエステル化）全量と、トリステアリン酸テトラグリセリル（炭素数１８の直鎖飽和脂肪酸でトリエステル化）全量と、テトラステアリン酸テトラグリセリル（炭素数１８の直鎖飽和脂肪酸でテトラエステル化）全量と、ｎ−プロピルアルコール  ０．６０重量％を除いて、代わりにＮＩＫＫＯＬ  Ｄｅｃａｇｌｙｎ  １−Ｌ（モノラウリン酸デカグリセリル、炭素数１２の直鎖飽和脂肪酸でモノエステル化したデカグリセリンからなるポリグリセリン脂肪酸エステル、日光ケミカルズ（株）製)  １．００重量％とＮＩＫＫＯＬ  Ｄｅｃａｇｌｙｎ  １−ＩＳＶ（モノイソステアリン酸デカグリセリル、炭素数１８の分岐脂肪酸でモノエステル化したデカグリセリンからなるポリグリセリン脂肪酸エステル、日光ケミカルズ（株）製)  ０．５０重量％加えた以外は同様に為して油性マーキングペン用インキを得た。５℃におけるインキ粘度は５．３ｍＰａ・ｓであった。
【００５４】
比較例４
実施例１において、ジステアリン酸テトラグリセリル（炭素数１８の直鎖飽和脂肪酸でジエステル化）全量と、モノステアリン酸テトラグリセリル（炭素数１８の直鎖飽和脂肪酸でモノエステル化）全量と、トリステアリン酸テトラグリセリル（炭素数１８の直鎖飽和脂肪酸でトリエステル化）全量と、テトラステアリン酸テトラグリセリル（炭素数１８の直鎖飽和脂肪酸でテトラエステル化）全量と、イオン交換水全量と、ｎ−プロピルアルコール  ０．１０重量％を除き、ＮＩＫＫＯＬ  Ｄｅｃａｇｌｙｎ  ５−ＳＶ（ペンタステアリン酸デカグリセリル、炭素数１８の直鎖飽和脂肪酸でペンタエステル化したデカグリセリンからなるポリグリセリン脂肪酸エステル、日光ケミカルズ（株）製)  ２．００重量％を加えた以外は同様に為して油性マーキングペン用インキを得た。５℃におけるインキ粘度は６．１ｍＰａ・ｓであった。
【００５５】
比較例５
実施例１２において、ジステアリン酸テトラグリセリル（炭素数１８の直鎖飽和脂肪酸でジエステル化）全量と、トリステアリン酸テトラグリセリル（炭素数１８の直鎖飽和脂肪酸でトリエステル化）全量と、テトラステアリン酸テトラグリセリル（炭素数１８の直鎖飽和脂肪酸でテトラエステル化）全量と、ジオレイン酸テトラグリセリル（炭素数１８の不飽和脂肪酸でジエステル化）全量と、ジイソステアリン酸テトラグリセリル（炭素数１８の分岐脂肪酸でジエステル化）全量を除き、グリシン  １．５０重量％とｎ−プロピルアルコール  ３．００重量％を加えた以外は同様に為して油性マーキングペン用インキを得た。５℃におけるインキ粘度は５．２ｍＰａ・ｓであった。
【００５６】
比較例６
実施例１２において、ジステアリン酸テトラグリセリル（炭素数１８の直鎖飽和脂肪酸でジエステル化）全量と、トリステアリン酸テトラグリセリル（炭素数１８の直鎖飽和脂肪酸でトリエステル化）全量と、テトラステアリン酸テトラグリセリル（炭素数１８の直鎖飽和脂肪酸でテトラエステル化）全量と、ジオレイン酸テトラグリセリル（炭素数１８の不飽和脂肪酸でジエステル化）全量と、ジイソステアリン酸テトラグリセリル（炭素数１８の分岐脂肪酸でジエステル化）全量を除き、ｎ−プロピルアルコール  ５．００重量％を加えた以外は同様に為して油性マーキングペン用インキを得た。５℃におけるインキ粘度は４．９ｍＰａ・ｓであった。
【００５７】
比較例７
実施例１２において、ジステアリン酸テトラグリセリル（炭素数１８の直鎖飽和脂肪酸でジエステル化）全量と、トリステアリン酸テトラグリセリル（炭素数１８の直鎖飽和脂肪酸でトリエステル化）全量と、テトラステアリン酸テトラグリセリル（炭素数１８の直鎖飽和脂肪酸でテトラエステル化）全量と、ジオレイン酸テトラグリセリル（炭素数１８の不飽和脂肪酸でジエステル化）全量と、ジイソステアリン酸テトラグリセリル（炭素数１８の分岐脂肪酸でジエステル化）全量を除き、モノステアリン酸テトラグリセリル（炭素数１８の直鎖飽和脂肪酸でモノエステル化）  ０．５０重量％とステアリンブチル  １．０重量％とｎ−プロピルアルコール  ３．００重量％を加えた以外は同様に為して油性マーキングペン用インキを得た。５℃におけるインキ粘度は５．５ｍＰａ・ｓであった。
【００５８】
比較例８
実施例１２において、ジステアリン酸テトラグリセリル（炭素数１８の直鎖飽和脂肪酸でジエステル化）全量と、トリステアリン酸テトラグリセリル（炭素数１８の直鎖飽和脂肪酸でトリエステル化）  １．１５重量％と、テトラステアリン酸テトラグリセリル（炭素数１８の直鎖飽和脂肪酸でテトラエステル化）  ０．８０重量％と、ジオレイン酸テトラグリセリル（炭素数１８の不飽和脂肪酸でジエステル化）  ０．０５重量％を除き、グリシン  １．００重量％と、ｎ−プロピルアルコール  ３．００重量％を加えた以外は同様に為して油性マーキングペン用インキを得た。５℃におけるインキ粘度は５．７ｍＰａ・ｓであった。
【００５９】
比較例９
実施例１２において、Ｃ．Ｉ．Ｓｏｌｖｅｎｔ  Ｂｌｕｅ  １１全量と、ジステアリン酸テトラグリセリル（炭素数１８の直鎖飽和脂肪酸でジエステル化）全量と、トリステアリン酸テトラグリセリル（炭素数１８の直鎖飽和脂肪酸でトリエステル化）全量と、テトラステアリン酸テトラグリセリル（炭素数１８の直鎖飽和脂肪酸でテトラエステル化）全量と、ジオレイン酸テトラグリセリル（炭素数１８の不飽和脂肪酸でジエステル化）全量と、ジイソステアリン酸テトラグリセリル（炭素数１８の分岐脂肪酸でジエステル化）全量を除き、Ｃ．Ｉ．Ｓｏｌｖｅｎｔ  Ｂｌｕｅ  ２（青染料）８．５０重量％と、ｎ−プロピルアルコール  ３．００重量％と、モＮＩＫＫＯＬ  Ｄｅｃａｇｌｙｎ  ５−ＳＶ  ０．５０重量％と、ステアリンブチル  １．００重量％を加えた以外は同様に為して油性マーキングペン用インキを得た。５℃におけるインキ粘度は５．９ｍＰａ・ｓであった。
【００６０】
比較例１０
実施例４において、ジパルミチン酸テトラグリセリル（炭素数１６の直鎖飽和脂肪酸でジエステル化）全量と、ｎ−プロピルアルコール  １２．００重量％を除き、ＮＩＫＫＯＬ  Ｄｅｃａｇｌｙｎ  ５−ＳＶ（ペンタステアリン酸デカグリセリル、日光ケミカルズ（株）製)  ０．５０重量％と、イオン交換水  １３．００重量％を加えた以外は同様に為して油性マーキングペン用インキを得た。５℃におけるインキ粘度は７．０ｍＰａ・ｓであった。
【００６１】
以上、実施例１〜１３、比較例１〜１０により得られた油性マーキングペン用インキ組成物を、繊維収束体をペン先とする筆記具である、ぺんてる（株）製のペン先の最大外径が２ｍｍで丸芯のＮＸＮＳ１５に充填して試験サンプルとし、下記の試験を行った。結果を表１に示す。
【００６２】
重量比で炭素数１０以上２０以下の直鎖飽和脂肪酸でジエステル化したテトラグリセリンからなるポリグリセリン脂肪酸エステル１に対し、炭素数１０以上２０以下の脂肪酸でモノエステル化したテトラグリセリンからなるポリグリセリン脂肪酸エステル、炭素数１０以上２０以下の分岐脂肪酸でジエステル化したテトラグリセリンからなるポリグリセリン脂肪酸エステル、炭素数１０以上２０以下の不飽和脂肪酸でジエステル化したテトラグリセリンからなるポリグリセリン脂肪酸エステル、炭素数１０以上２０以下の脂肪酸でトリエステル化したテトラグリセリンからなるポリグリセリン脂肪酸エステル、炭素数１０以上２０以下の脂肪酸でテトラエステル化したテトラグリセリンからなるポリグリセリン脂肪酸エステル、炭素数１０以上２０以下の脂肪酸でペンタエステル化したテトラグリセリンからなるポリグリセリン脂肪酸エステルから少なくとも１つ以上選ばれる化合物の配合比を「配合比Ａ」とし、表１に示す。
【００６３】
ペン先乾燥防止性試験１
試験サンプルのペン先を外部に露出した状態で、室温２０℃、湿度６５％の環境下に放置し、一定時間経過した時点で筆記し、カスレの発生した時間を測定した。
【００６４】
ペン先乾燥防止性試験２
試験サンプルのペン先を外部に露出した状態で、室温２０℃、湿度２０％の環境下に放置し、一定時間経過した時点で筆記し、カスレの発生した時間を測定した。
【００６５】
低温筆記性試験
試験サンプルのペン先を収容した状態で５℃の環境下に５時間放置し、連続丸書き４丸（直径：２０ｍｍ）を３秒で筆記し、カスレの有無を目視で確認した。
【００６６】
非吸収面での筆跡定着性試験
ポリプロピレン（ＰＰ）製ＯＨＰシート〔薄口〕（リコー教育機器（株）製）に、上記試験用筆記具を用いて横１回均一にインキを面状に塗布し１０分間、温度２０℃、湿度２０％の環境で乾燥させ試験サンプルとする。次に試験サンプルの上に上質紙を重ね、底面の直径５０ｍｍ、質量５００ｇの重りを乗せ、左右１０回上質紙を往復移動させた。塗布した面の面積を１００％とし、試験後に転写されずに残った面の面積を測定して、転写されずに残った面積の割合をパーセントで表記する。数値が大きいほど筆跡定着性が良い。
【００６７】
インキ粘度は、Ｅ型粘度計（ＶＩＳＣＯＮＩＣ  Ｅ型、ローター  １°３４′×Ｒ２４、東京計器製）を用いて、５℃におけるインキ粘度を測定した。
【００６８】
【表１】
0006337704.tif 000002
【００６９】
実施例１〜１３の油性マーキングペン用インキ組成物は、炭素数１０以上２０以下の直鎖飽和脂肪酸でジエステル化したテトラグリセリンからなるポリグリセリン脂肪酸エステルを使用しているので、筆記環境が低温時でも筆記カスレを防止し、かつ、長時間ペン先を外部に露出させておいてもペン先が乾燥しにくい。
【００７０】
また、実施例１〜５、７、８、１１〜１３の油性マーキングペン用インキ組成物は、炭素数１０以上２０以下の直鎖飽和脂肪酸でジエステル化したテトラグリセリンからなるポリグリセリン脂肪酸エステルと、水と、炭素数１０以上２０以下の脂肪酸でモノエステル化したテトラグリセリンからなるポリグリセリン脂肪酸エステル、炭素数１０以上２０以下の分岐脂肪酸でジエステル化したテトラグリセリンからなるポリグリセリン脂肪酸エステル、炭素数１０以上２０以下の不飽和脂肪酸でジエステル化したテトラグリセリンからなるポリグリセリン脂肪酸エステル、炭素数１０以上２０以下の脂肪酸でトリエステル化したテトラグリセリンからなるポリグリセリン脂肪酸エステル、炭素数１０以上２０以下の脂肪酸でテトラエステル化したテトラグリセリンからなるポリグリセリン脂肪酸エステル、炭素数１０以上２０以下の脂肪酸でペンタエステル化したテトラグリセリンからなるポリグリセリン脂肪酸エステルから少なくとも１つ以上選ばれる化合物を好ましい添加量で併用しているので、筆記環境の湿度に影響されず、より、長時間ペン先を外部に露出させておいてもペン先が乾燥しにくい。
【００７１】
これに対して、比較例１〜４の油性マーキングペン用インキ組成物は、使用しているポリグリセリン脂肪酸エステルが低温時に析出して油性マーキングペンのペン先のインキ流路を塞ぎ、さらにはインキ粘度も高くなることで、筆記環境が低温時にインキ追従不良に起因する筆記カスレが生じる。
【００７２】
また、比較例５〜１０の油性マーキングペン用インキ組成物は、炭素数１０以上２０以下の直鎖飽和脂肪酸でジエステル化したテトラグリセリンからなるポリグリセリン脂肪酸エステルを使用しないので、ペン先乾燥防止性が不十分である。
【００７３】
以上、詳細に説明したように本発明の油性マーキングペン用インキ組成物は、筆記環境が低温時でも筆記カスレを防止し、かつ、長時間ペン先を外部に露出させておいてもペン先が乾燥しにくい油性マーキングペン用インキ組成物に関するものである。